(57)【要約】  イオン注入システムのイオン源の性能および寿命が向上する、イオン注入システムおよび方法であって、そのような向上を得るために有効な、同位体濃縮されたドーパント材料を使用することによる、またはドーパント材料と補給ガスとを使用することによるイオン注入システムおよび方法。【選択図】図１
2013521596.tif 000002
【特許請求の範囲】
【請求項１】
注入用のイオンドーパント種を発生させるイオン源にドーパント組成物を流す工程を含むイオン注入方法であって、前記ドーパント組成物が、
（ｉ）質量数７０、７２、７３、７４、または７６の少なくとも１つゲルマニウム同位体の天然存在量を超えるまで同位体濃縮されたゲルマニウム化合物であって、前記少なくとも１つのゲルマニウム同位体の同位体濃縮レベルが、質量数７０のゲルマニウム同位体の場合で２１．２％を超え、質量数７２のゲルマニウム同位体の場合で２７．３％を超え、質量数７３のゲルマニウム同位体の場合で７．９％を超え、質量数７４のゲルマニウム同位体の場合で３７．１％を超え、質量数７６のゲルマニウム同位体の場合で７．４％を超え、但し、前記ドーパント組成物が、質量数７２のゲルマニウム同位体が同位体濃縮された四フッ化ゲルマニウムからなる場合、前記同位体濃縮レベルが、質量数７２のゲルマニウム同位体の場合で５１．６％を超える、ゲルマニウム化合物と；
（ｉｉ）ドーパントガスおよび補給ガスを含むドーパントガス配合物であって、前記補給ガスが希釈ガスおよび共通種ガスの少なくとも１つを含み、かつ、前記ドーパントガスと、存在する場合には共通種ガスとの少なくとも１つが同位体濃縮されている、ドーパントガス配合物と、
からなる群から選択される、イオン注入方法。
【請求項２】
前記ドーパント組成物が、質量数７０、７２、７３、７４または７６の少なくとも１つのゲルマニウム同位体の天然存在量を超えるまで同位体濃縮されたゲルマニウム化合物からなる群から選択される、請求項１に記載の方法。
【請求項３】
前記ドーパント組成物が、質量数７０のゲルマニウム同位体が２１．２％を超えるまで同位体濃縮されたゲルマニウム化合物を含む、請求項２に記載の方法。
【請求項４】
前記ドーパント組成物が、質量数７２のゲルマニウム同位体が２７．３％を超えるまで同位体濃縮されたゲルマニウム化合物を含む、請求項２に記載の方法。
【請求項５】
前記ドーパント組成物が、質量数７２のゲルマニウム同位体が５１．６％を超えるまで同位体濃縮されたゲルマニウム化合物を含む、請求項２に記載の方法。
【請求項６】
前記ドーパント組成物が、質量数７３のゲルマニウム同位体が７．９％を超えるまで同位体濃縮されたゲルマニウム化合物を含む、請求項２に記載の方法。
【請求項７】
前記ドーパント組成物が、質量数７４のゲルマニウム同位体が３７．１％を超えるまで同位体濃縮されたゲルマニウム化合物を含む、請求項２に記載の方法。
【請求項８】
前記ドーパント組成物が、質量数７６のゲルマニウム同位体が７．４％を超えるまで同位体濃縮されたゲルマニウム化合物を含む、請求項２に記載の方法。
【請求項９】
前記ゲルマニウム化合物が、四フッ化ゲルマニウムおよびゲルマンの少なくとも１つを含む、請求項２に記載の方法。
【請求項１０】
前記ゲルマニウム化合物が、四フッ化ゲルマニウムを含む、請求項２に記載の方法
【請求項１１】
前記四フッ化ゲルマニウム中のゲルマニウムが、２１．２％を超える質量数７０のゲルマニウム同位体の同位体濃縮レベルを有する、請求項９に記載の方法。
【請求項１２】
前記四フッ化ゲルマニウム中のゲルマニウムが、２７．３％を超える質量数７２のゲルマニウム同位体の同位体濃縮レベルを有する、請求項９に記載の方法。
【請求項１３】
前記四フッ化ゲルマニウム中のゲルマニウムが、５１．６％を超える質量数７２のゲルマニウム同位体の同位体濃縮レベルを有する、請求項９に記載の方法。
【請求項１４】
前記四フッ化ゲルマニウム中のゲルマニウムが、７．９％を超える質量数７３のゲルマニウム同位体の同位体濃縮レベルを有する、請求項９に記載の方法。
【請求項１５】
前記四フッ化ゲルマニウム中のゲルマニウムが、３７．１％を超える質量数７４のゲルマニウム同位体の同位体濃縮レベルを有する、請求項９に記載の方法。
【請求項１６】
前記四フッ化ゲルマニウム中のゲルマニウムが、７．４％を超える質量数７６のゲルマニウム同位体の同位体濃縮レベルを有する、請求項９に記載の方法。
【請求項１７】
前記ドーパント組成物が、ゲルマンを含む、請求項２に記載の方法。
【請求項１８】
前記ゲルマン中のゲルマニウムが、２１．２％を超える質量数７０のゲルマニウム同位体の同位体濃縮レベルを有する、請求項１７に記載の方法。
【請求項１９】
前記ゲルマン中のゲルマニウムが、５１．６％を超える質量数７２のゲルマニウム同位体の同位体濃縮レベルを有する、請求項１７に記載の方法。
【請求項２０】
前記ゲルマン中のゲルマニウムが、７．９％を超える質量数７３のゲルマニウム同位体の同位体濃縮レベルを有する、請求項１７に記載の方法。
【請求項２１】
前記ゲルマン中のゲルマニウムが、３７．１％を超える質量数７４のゲルマニウム同位体の同位体濃縮レベルを有する、請求項１７に記載の方法。
【請求項２２】
前記ゲルマン中のゲルマニウムが、７．４％を超える質量数７６のゲルマニウム同位体の同位体濃縮レベルを有する、請求項１７に記載の方法。
【請求項２３】
前記ドーパント組成物が、ドーパントガスと補給ガスとを含むドーパントガス配合物からなる群から選択され、前記補給ガスが希釈ガスと共通種ガスとの少なくとも１つを含み、かつ、前記ドーパントガスと、存在する場合には共通種ガスとの少なくとも１つが同位体濃縮されている、請求項１に記載の方法。
【請求項２４】
同位体濃縮されている、前記ドーパントガスと、存在する場合には前記共通種ガスとの少なくとも１つが、質量数７０、７２、７３、７４、または７６の少なくとも１つのゲルマニウム同位体の天然存在量を超えるまで同位体濃縮されたゲルマニウム化合物からなる群から選択される、請求項２３に記載の方法。
【請求項２５】
同位体濃縮された、前記ドーパントガスと、存在する場合には前記共通種ガスとの少なくとも１つが、質量数７０のゲルマニウム同位体が２１．２％を超えるまで同位体濃縮されたゲルマニウム化合物を含む、請求項２４に記載の方法。
【請求項２６】
同位体濃縮された、前記ドーパントガスと、存在する場合には前記共通種ガスとの少なくとも１つが、質量数７２のゲルマニウム同位体が２７．３％を超えるまで同位体濃縮されたゲルマニウム化合物を含む、請求項２４に記載の方法。
【請求項２７】
同位体濃縮された、前記ドーパントガスと、存在する場合には前記共通種ガスとの少なくとも１つが、質量数７２のゲルマニウム同位体が５１．６％を超えるまで同位体濃縮されたゲルマニウム化合物を含む、請求項２４に記載の方法。
【請求項２８】
同位体濃縮された、前記ドーパントガスと、存在する場合には前記共通種ガスとの少なくとも１つが、質量数７３のゲルマニウム同位体が７．９％を超えるまで同位体濃縮されたゲルマニウム化合物を含む、請求項２４に記載の方法。
【請求項２９】
同位体濃縮された、前記ドーパントガスと、存在する場合には前記共通種ガスとの少なくとも１つが、質量数７４のゲルマニウム同位体が３７．１％を超えるまで同位体濃縮されたゲルマニウム化合物を含む、請求項２４に記載の方法。
【請求項３０】
同位体濃縮された、前記ドーパントガスと、存在する場合には前記共通種ガスとの少なくとも１つが、質量数７６のゲルマニウム同位体が７．４％を超えるまで同位体濃縮されたゲルマニウム化合物を含む、請求項２４に記載の方法。
【請求項３１】
前記ドーパント組成物が、四フッ化ゲルマニウムおよびゲルマンの少なくとも１つを含む、請求項２３に記載の方法。
【請求項３２】
前記ドーパント組成物が、四フッ化ゲルマニウムを含む、請求項２３に記載の方法。
【請求項３３】
前記四フッ化ゲルマニウム中のゲルマニウムが、２１．２％を超える質量数７０のゲルマニウム同位体の同位体濃縮レベルを有する、請求項３２に記載の方法。
【請求項３４】
前記四フッ化ゲルマニウム中のゲルマニウムが、２７．３％を超える質量数７２のゲルマニウム同位体の同位体濃縮レベルを有する、請求項３２に記載の方法。
【請求項３５】
前記四フッ化ゲルマニウム中のゲルマニウムが、５１．６％を超える質量数７２のゲルマニウム同位体の同位体濃縮レベルを有する、請求項３２に記載の方法。
【請求項３６】
前記四フッ化ゲルマニウム中のゲルマニウムが、７．９％を超える質量数７３のゲルマニウム同位体の同位体濃縮レベルを有する、請求項３２に記載の方法。
【請求項３７】
前記四フッ化ゲルマニウム中のゲルマニウムが、３７．１％を超える質量数７４のゲルマニウム同位体の同位体濃縮レベルを有する、請求項３２に記載の方法。
【請求項３８】
前記四フッ化ゲルマニウム中のゲルマニウムが、７．４％を超える質量数７６のゲルマニウム同位体の同位体濃縮レベルを有する、請求項３２に記載の方法。
【請求項３９】
前記ドーパント組成物が、ゲルマンを含む、請求項２３に記載の方法。
【請求項４０】
前記ゲルマン中のゲルマニウムが、２１．２％を超える質量数７０のゲルマニウム同位体の同位体濃縮レベルを有する、請求項３９に記載の方法。
【請求項４１】
前記ゲルマン中のゲルマニウムが、２７．３％を超える質量数７２のゲルマニウム同位体の同位体濃縮レベルを有する、請求項３９に記載の方法。
【請求項４２】
前記ゲルマン中のゲルマニウムが、７．９％を超える質量数７３のゲルマニウム同位体の同位体濃縮レベルを有する、請求項３９に記載の方法。
【請求項４３】
前記ゲルマン中のゲルマニウムが、３７．１％を超える質量数７４のゲルマニウム同位体の同位体濃縮レベルを有する、請求項３９に記載の方法。
【請求項４４】
前記ゲルマン中のゲルマニウムが、７．４％を超える質量数７６のゲルマニウム同位体の同位体濃縮レベルを有する、請求項３９に記載の方法。
【請求項４５】
前記補給ガスが、希釈ガスを含む、請求項２３に記載の方法。
【請求項４６】
前記希釈ガスが、アルゴン、水素、フッ素、およびキセノンからなる群から選択される少なくとも１つのガス種を含む、請求項４５に記載の方法。
【請求項４７】
前記補給ガスが、共通種ガスを含む、請求項２３に記載の方法。
【請求項４８】
前記ドーパント組成物が、四フッ化ゲルマニウム、ゲルマン、三フッ化ホウ素、ジボラン、四フッ化ケイ素、およびシランの少なくとも１つを含む、請求項１に記載の方法。
【請求項４９】
前記ドーパントガスが、四フッ化ゲルマニウム、ゲルマン、三フッ化ホウ素、ジボラン、四フッ化ケイ素、およびシランからなる群から選択され、前記希釈ガスが、アルゴン、水素、フッ素、およびキセノンからなる群から選択される少なくとも１つの希釈ガス種を含む、請求項２３に記載の方法。
【請求項５０】
前記ドーパント組成物が：
（ｉ）同位体濃縮された四フッ化ゲルマニウム、ならびにキセノンおよび水素；
（ｉｉ）同位体濃縮された四フッ化ゲルマニウムおよびゲルマン；
（ｉｉｉ）同位体濃縮された四フッ化ゲルマニウムおよび同位体濃縮されたゲルマン；
（ｉｖ）同位体濃縮された三フッ化ホウ素、ならびにキセノンおよび水素；
（ｖ）同位体濃縮された三フッ化ホウ素およびジボラン；ならびに
（ｖｉ）同位体濃縮された三フッ化ホウ素および同位体濃縮されたジボラン、
からなる群から選択されるドーパントガス配合物を含む、請求項２３に記載の方法。
【請求項５１】
前記ドーパントガスおよび共通種ガスが、互いの混合物として、注入用のイオンドーパント種を発生させる前記イオン源に流される、請求項２３に記載の方法。
【請求項５２】
前記ドーパントガスおよび共通種ガスが、注入用のイオンドーパント種を発生させる前記イオン源に逐次流される、請求項２３に記載の方法。
【請求項５３】
請求項１に記載のイオン注入方法におけるイオン源の運転方法であって：
前記ドーパント組成物中に含まれる異なるドーパント材料を前記イオン源に逐次流す工程と；
前記異なるドーパント材料を前記イオン源に逐次流す間の前記イオン源の運転中の陰極バイアス電力を監視する工程と；
前記イオン源、陰極、および／または前記イオン源の１つ以上の他の構成要素の運転寿命を延長するために、前記監視した陰極バイアス電力に応じて、前記逐次供給されるドーパント組成物の少なくとも１つを調節する工程と、
を含む方法。
【請求項５４】
ドーパント供給材料からイオン注入用のイオンドーピング種を発生させるために配置されたイオン源の性能および寿命を改善する方法であって、請求項１〜５０のいずれか一項に記載のドーパント組成物から前記イオンドーピング種を発生させる工程を含む、方法。
【請求項５５】
ドーパントガスおよび共通種ガスが、互いの混合物として、注入用のイオンドーパント種を発生させる前記イオン源に流される、請求項５４に記載の方法。
【請求項５６】
ドーパントガスおよび共通種ガスが、注入用のイオンドーパント種を発生させる前記イオン源に逐次流される、請求項５４に記載の方法。
【請求項５７】
イオン源と、ドーパント組成物を前記イオン源に供給するために配置されたドーパント組成物源とを含む、イオン注入システムであって、前記ドーパント組成物源が、請求項１〜５０のいずれか一項に記載のドーパント組成物を含む、イオン注入システム。
【請求項５８】
前記ドーパント組成物がドーパントガスと共通種ガスとを含み、前記イオン源にドーパント組成物を供給するために、前記ドーパントガスおよび共通種ガスが互いの混合物として前記イオン源に流されるように、前記ドーパント組成物源が配置される、請求項５７に記載のイオン注入システム。
【請求項５９】
前記ドーパント組成物がドーパントガスと共通種ガスとを含み、前記イオン源にドーパント組成物を供給するために、ドーパントガスおよび共通種ガスが前記イオン源に逐次流されるように、前記ドーパント組成物源が配置される、請求項５７に記載のイオン注入システム。
【請求項６０】
内部容積を有する容器と、前記内部容積中のドーパント供給材料とを含む、ドーパント供給材料装置であって、前記ドーパント供給材料が、請求項１〜５０のいずれか一項に記載のドーパント組成物を含む、ドーパント供給材料装置。
【請求項６１】
ゲルマニウムイオンを基板中に注入するイオン注入システム中の供給源の寿命およびターボポンプの寿命の少なくとも１つを増加させる方法であって、前記イオン注入システムのイオン化室中のゲルマニウム含有ドーパントガスをイオン化する工程を含み、前記ゲルマニウム含有ドーパントガスが、ゲルマンと、水素、アルゴン、窒素、およびヘリウムの１つ以上との混合物を含み、前記ドーパントガスは、任意選択により、少なくとも１つの同位体Ｇｅ種が同位体濃縮されている、方法。
【請求項６２】
前記混合物の全体積を基準として５〜３５体積パーセントの範囲内の濃度でゲルマンが前記混合物中に存在する、請求項６１に記載の方法。
【請求項６３】
四フッ化ゲルマニウムがイオン源に導入されてイオン化されるイオン注入システム中のイオン源の寿命を増加させる方法であって、アンモニアを前記四フッ化ゲルマニウムとともに前記イオン源に導入する工程を含み、前記四フッ化ゲルマニウムは、任意選択により、少なくとも１つのＧｅ同位体種が同位体濃縮されている、方法。
【請求項６４】
前記導入用の混合物を分配するための供給容器中に、前記アンモニアおよび四フッ化ゲルマニウムが混合物として提供される、請求項６３に記載の方法。
【請求項６５】
前記アンモニアおよび四フッ化ゲルマニウムが、前記導入用に分配するための別々の供給容器中に提供される、請求項６３に記載の方法。
【請求項６６】
前記アンモニアおよび四フッ化ゲルマニウムが、前記導入前に互いに混合される、請求項６５に記載の方法。
【請求項６７】
前記アンモニアおよび四フッ化ゲルマニウムが、前記導入後に前記イオン源中で互いに混合される、請求項６５に記載の方法。
【請求項６８】
キセノンを前記イオン源に導入する工程をさらに含む、請求項６３に記載の方法。
【請求項６９】
前記キセノンが、アンモニアとの混合物として前記イオン源に導入される、請求項６８に記載の方法。
【請求項７０】
前記キセノンが、四フッ化ゲルマニウムとの混合物として前記イオン源に導入される、請求項６８に記載の方法。
【請求項７１】
前記キセノンが、アンモニアおよび四フッ化ゲルマニウムとの混合物として前記イオン源に導入される、請求項６８に記載の方法。
【請求項７２】
前記四フッ化ゲルマニウムは、少なくとも１つのＧｅ同位体種が同位体濃縮されている、請求項６３に記載の方法。
【請求項７３】
前記少なくとも１つのＧｅ同位体種が、７０Ｇｅ、７２Ｇｅ、および７４Ｇｅからなる群から選択されるゲルマニウム同位体を含む、請求項７２に記載の方法。
【請求項７４】
ドーパントガスと補給ガスとを含むドーパントガス組成物であって、前記補給ガスが、希釈ガスと共通種ガスとの少なくとも１つを含み、かつ、前記ドーパントガスと、存在する場合には共通種ガスとの少なくとも１つが、同位体濃縮されている、ドーパントガス組成物。
【請求項７５】
同位体濃縮されている、前記ドーパントガスと、存在する場合には前記共通種ガスとの少なくとも１つが、質量数７０、７２、７３、７４、または７６の少なくとも１つのゲルマニウム同位体の天然存在量を超えるまで同位体濃縮されたゲルマニウム化合物からなる群から選択される、請求項７４に記載の組成物。
【請求項７６】
同位体濃縮されている、前記ドーパントガスと、存在する場合には前記共通種ガスとの前記少なくとも１つが、質量数７０のゲルマニウム同位体が２１．２％を超えるまで同位体濃縮されたゲルマニウム化合物を含む、請求項７５に記載の組成物。
【請求項７７】
同位体濃縮されている、前記ドーパントガスと、存在する場合には前記共通種ガスとの前記少なくとも１つが、質量数７２のゲルマニウム同位体が２７．３％を超えるまで同位体濃縮されたゲルマニウム化合物を含む、請求項７５に記載の組成物。
【請求項７８】
同位体濃縮されている、前記ドーパントガスと、存在する場合には前記共通種ガスとの前記少なくとも１つが、質量数７２のゲルマニウム同位体が５１．６％を超えるまで同位体濃縮されたゲルマニウム化合物を含む、請求項７５に記載の組成物。
【請求項７９】
同位体濃縮されている、前記ドーパントガスと、存在する場合には前記共通種ガスとの前記少なくとも１つが、質量数７３のゲルマニウム同位体が７．９％を超えるまで同位体濃縮されたゲルマニウム化合物を含む、請求項７５に記載の組成物。
【請求項８０】
同位体濃縮されている、前記ドーパントガスと、存在する場合には前記共通種ガスとの前記少なくとも１つが、質量数７４のゲルマニウム同位体が３７．１％を超えるまで同位体濃縮されたゲルマニウム化合物を含む、請求項７５に記載の組成物。
【請求項８１】
同位体濃縮されている、前記ドーパントガスと、存在する場合には前記共通種ガスとの前記少なくとも１つが、質量数７６のゲルマニウム同位体が７．４％を超えるまで同位体濃縮されたゲルマニウム化合物を含む、請求項７５に記載の組成物。
【請求項８２】
前記ドーパント組成物が、四フッ化ゲルマニウムおよびゲルマンの少なくとも１つを含む、請求項７４に記載の組成物。
【請求項８３】
前記ドーパント組成物が、四フッ化ゲルマニウムを含む、請求項７４に記載の組成物。
【請求項８４】
前記四フッ化ゲルマニウム中のゲルマニウムが、２１．２％を超える質量数７０のゲルマニウム同位体の同位体濃縮レベルを有する、請求項８３に記載の組成物。
【請求項８５】
前記四フッ化ゲルマニウム中のゲルマニウムが、２７．３％を超える質量数７２のゲルマニウム同位体の同位体濃縮レベルを有する、請求項８３に記載の組成物。
【請求項８６】
前記四フッ化ゲルマニウム中のゲルマニウムが、５１．６％を超える質量数７２のゲルマニウム同位体の同位体濃縮レベルを有する、請求項８３に記載の組成物。
【請求項８７】
前記四フッ化ゲルマニウム中のゲルマニウムが、７．９％を超える質量数７３のゲルマニウム同位体の同位体濃縮レベルを有する、請求項８３に記載の組成物。
【請求項８８】
前記四フッ化ゲルマニウム中のゲルマニウムが、３７．１％を超える質量数７４のゲルマニウム同位体の同位体濃縮レベルを有する、請求項８３に記載の組成物。
【請求項８９】
前記四フッ化ゲルマニウム中のゲルマニウムが、７．４％を超える質量数７６のゲルマニウム同位体の同位体濃縮レベルを有する、請求項８３に記載の組成物。
【請求項９０】
前記ドーパント組成物が、ゲルマンを含む、請求項７４に記載の組成物。
【請求項９１】
前記ゲルマン中のゲルマニウムが、２１．２％を超える質量数７０のゲルマニウム同位体の同位体濃縮レベルを有する、請求項９０に記載の組成物。
【請求項９２】
前記ゲルマン中のゲルマニウムが、２７．３％を超える質量数７２のゲルマニウム同位体の同位体濃縮レベルを有する、請求項９０に記載の組成物。
【請求項９３】
前記ゲルマン中のゲルマニウムが、７．９％を超える質量数７３のゲルマニウム同位体の同位体濃縮レベルを有する、請求項９０に記載の組成物。
【請求項９４】
前記ゲルマン中のゲルマニウムが、３７．１％を超える質量数７４のゲルマニウム同位体の同位体濃縮レベルを有する、請求項９０に記載の組成物。
【請求項９５】
前記ゲルマン中のゲルマニウムが、７．４％を超える質量数７６のゲルマニウム同位体の同位体濃縮レベルを有する、請求項９０に記載の組成物。
【請求項９６】
前記補給ガスが、共通種ガスを含む、請求項７４に記載の組成物。
【請求項９７】
前記補給ガスが、希釈ガスを含む、請求項７４に記載の組成物。
【請求項９８】
前記希釈ガスが、アルゴン、水素、フッ素、およびキセノンからなる群から選択される少なくとも１つのガス種を含む、請求項９７に記載の組成物。
【請求項９９】
前記ドーパント組成物が、四フッ化ゲルマニウム、ゲルマン、三フッ化ホウ素、ジボラン、四フッ化ケイ素、およびシランの少なくとも１つを含む、請求項７４に記載の組成物。
【請求項１００】
前記ドーパントガスが、四フッ化ゲルマニウム、ゲルマン、三フッ化ホウ素、ジボラン、四フッ化ケイ素、およびシランからなる群から選択され、前記希釈ガスが、アルゴン、水素、フッ素、およびキセノからなる群から選択される少なくとも１つの希釈ガス種を含む、請求項７４に記載の組成物。
【請求項１０１】
（ｉ）同位体濃縮された四フッ化ゲルマニウム、ならびにキセノンおよび水素；
（ｉｉ）同位体濃縮された四フッ化ゲルマニウムおよびゲルマン；
（ｉｉｉ）同位体濃縮された四フッ化ゲルマニウムおよび同位体濃縮されたゲルマン；
（ｉｖ）同位体濃縮された三フッ化ホウ素、ならびにキセノンおよび水素；
（ｖ）同位体濃縮された三フッ化ホウ素およびジボラン；ならびに
（ｖｉ）同位体濃縮された三フッ化ホウ素および同位体濃縮されたジボラン、
からなる群から選択される配合物を含む、請求項７４に記載の組成物。
【請求項１０２】
イオン源の運転方法であって、
異なるドーパント材料を前記イオン源に逐次流す工程と；
前記異なるドーパント材料をイオン源に逐次流す間のイオン源の運転中の陰極バイアス電力を監視する工程と；
前記イオン源、陰極、および／または前記イオン源の１つ以上の他の構成要素の運転寿命を延長するために、監視した陰極バイアス電力に応じて、前記逐次供給されるドーパント組成物の少なくとも１つを調節する工程と、
を含む方法。
【請求項１０３】
前記調節が、前記イオン源の運転中にあらかじめ決定された陰極バイアス電力を維持するために行われる、請求項１０２に記載の方法。
【請求項１０４】
前記調節が、前記イオン源の陰極の修復または修正のために行われる、請求項１０２に記載の方法。
【請求項１０５】
前記調節によって、前記調節が行われないイオン源よりも前記イオン源またはその構成要素の運転寿命が延長される、請求項１０２に記載の方法。
【請求項１０６】
前記イオン源が、間接加熱陰極イオン源を含む、請求項１０２に記載の方法。
【請求項１０７】
前記異なるドーパント材料が、四フッ化ゲルマニウムおよびゲルマンを含む、請求項１０２に記載の方法。
【請求項１０８】
イオン源の運転方法であって、
ドーパント材料を前記イオン源に流す工程と；
前記ドーパント材料をイオン源に流す間のイオン源の運転中の陰極バイアス電力を監視する工程と；
洗浄剤または析出剤をイオン源に流さなかった対応するイオン源よりも、前記イオン源、陰極、および／または前記イオン源の１つ以上の他の構成要素の運転寿命を延長するために、監視した陰極バイアス電力に応じて、洗浄剤または析出剤をイオン源に流す工程と、
を含む方法。
【請求項１０９】
前記洗浄剤または析出剤を前記イオン源に流す工程が、あらかじめ決定された陰極バイアス電力レベルを維持するように行われる、請求項１０８に記載の方法。
【発明の詳細な説明】
【技術分野】
【０００１】
関連出願の相互参照
本出願は、米国特許法第１１９条に基づき、“METHOD AND APPARATUS FOR ENHANCED LIFETIME AND PERFORMANCE OF ION SOURCE IN AN ION IMPLANTATION SYSTEM”でRobert Kaimらにより２０１０年２月２６日に出願された米国仮特許出願第６１／３０８，４２８号、および“METHOD AND APPARATUS FOR ENHANCED LIFETIME AND PERFORMANCE OF ION SOURCE IN AN ION IMPLANTATION SYSTEM”でRobert Kaimらにより２０１０年１０月７日に出願された米国仮特許出願６１／３９０，７１５号の優先権の利益を主張する。上記の米国仮特許出願第６１／３０８，４２８号および第６１／３９０，７１５号の開示は、あらゆる目的でそれらそれぞれの記載内容全体が参照により本明細書に援用される。
【０００２】
本開示は、イオン注入システム中のイオン源の寿命および性能を向上させるための、ドーパントおよびドーパントガス混合物を使用したイオン注入に関する。
【背景技術】
【０００３】
半導体の製造において実施されているイオン注入は、マイクロエレクトロニクスデバイスのウエハなどの基板上への化学種の堆積を、基板上にそのような化学種のエネルギーイオンを衝突させることによって行うことを含む。イオン注入種を生成するために、たとえばドーパント種のハロゲン化物または水素化物を含むことができるドーパントガスのイオン化が行われる。このイオン化は、イオンビームを発生させるためにイオン源を使用して行われる。
【０００４】
イオン源において発生すると、そのイオンビームは、抽出、磁気フィルタリング、加速／減速、アナライザマグネット処理、コリメーション、走査、および磁気補正によって処理されて、基板上に衝突する最終イオンビームが得られる。
【０００５】
誘導加熱陰極イオン源、Freeman型、Bernas型、および種々のその他のものなどの様々な種類のイオン源が開発されているが、使用されるイオン源の個別の種類とは無関係に、イオン源は、イオン源の停止、保守、または修復が必要となる「グリッチ（glitching）」またはその他の障害が起こることなく、長時間の連続運転が可能である必要がある。したがって、イオン源の寿命は、システムの効率的で費用対効果の高い運転に関して、イオン注入システムの重要な性質の１つである。
【０００６】
イオンの熱イオン放出に悪影響が生じて、アーク電流の低下、イオン源の性能の低下および寿命の短縮が起こる陰極表面上への堆積物の蓄積、ならびにアークチャンバー中での遊離のフッ素の発生によって生じる四フッ化ゲルマニウムなどのドーパントガスによる有害なエッチング反応、ならびに陰極材料のストリッピングまたはスパッタリングによる陰極の物理的完全性の低下、およびその結果生じるイオン源の性能の低下と寿命の短縮などの、種々の原因によってイオン源の故障が生じる。
【０００７】
イオン源の故障を回避し、イオン源の運転効率および寿命を高レベルで維持することが必要な結果、当技術分野では、イオン注入システム中のイオン源の寿命および性能を向上させる努力を絶えず行っている。
【発明の概要】
【発明が解決しようとする課題】
【０００８】
本開示は、イオン注入システムおよび方法、ならびにそのようなシステムおよび方法においてイオン源の寿命および性能を向上させるための方法および装置に関する。
【課題を解決するための手段】
【０００９】
一態様においては、本開示は、注入用のイオンドーパント種を発生させるイオン源にドーパント組成物を流す工程を含むイオン注入方法であって、ドーパント組成物が、
（ｉ）質量数７０、７２、７３、７４、または７６の少なくとも１つゲルマニウム同位体の天然存在量を超えるまで同位体濃縮されたゲルマニウム化合物であって、前記少なくとも１つのゲルマニウム同位体の同位体濃縮レベルが、質量数７０のゲルマニウム同位体の場合で２１．２％を超え、質量数７２のゲルマニウム同位体の場合で２７．３％を超え、質量数７３のゲルマニウム同位体の場合で７．９％を超え、質量数７４のゲルマニウム同位体の場合で３７．１％を超え、質量数７６のゲルマニウム同位体の場合で７．４％を超え、但し、ドーパント組成物が、質量数７２のゲルマニウム同位体が同位体濃縮された四フッ化ゲルマニウムからなる場合、前記同位体濃縮レベルが、質量数７２のゲルマニウム同位体の場合で５１．６％を超える、ゲルマニウム化合物と；
（ｉｉ）ドーパントガスおよび補給ガスを含むドーパントガス配合物であって、補給ガスが希釈ガスおよび共通種ガス（co-species gas）の少なくとも１つを含み、ドーパントガスと、存在する場合には共通種ガスとの少なくとも１つが同位体濃縮されている、ドーパントガス配合物と、
からなる群から選択される、イオン注入方法に関する。
【００１０】
別の一態様においては、本開示は、上述の種類のイオン注入方法におけるイオン源の運転方法であって：
前記ドーパント組成物中に含まれる異なるドーパント材料をイオン源に逐次流す工程と；
前記異なるドーパント材料をイオン源に逐次流す間のイオン源の運転中の陰極バイアス電力を監視する工程と；
イオン源、陰極、および／またはイオン源の１つ以上の他の構成要素の運転寿命を延長するために、監視した陰極バイアス電力に応じて、前記逐次供給されるドーパント組成物の少なくとも１つを調節する工程と、
を含むイオン源の運転方法に関する。
【００１１】
本開示のさらなる一態様は、ドーパント供給材料からイオン注入用のイオンドーピング種を発生させるために配置されたイオン源の性能および寿命を改善する方法であって、本開示のイオン注入方法に関連して前述したようなドーパント組成物から前記イオンドーピング種を発生させる工程を含む方法に関する。
【００１２】
本開示は、別の一態様において、イオン源と、ドーパント組成物を前記イオン源に供給するために配置されたドーパント組成物源とを含むイオン注入システムであって、前記ドーパント組成物源が、本開示のイオン注入方法に関連して前述したようなドーパント組成物を含む、イオン注入システムに関する。
【００１３】
本開示の別の一態様は、内部容積を有する容器と、内部容積中のドーパント供給材料とを含むドーパント供給材料装置であって、ドーパント供給材料が、本開示のイオン注入方法に関連して前述したようなドーパント組成物を含むドーパント供給材料装置に関する。
【００１４】
本開示のさらなる一態様は、ゲルマニウムイオンを基板中に注入するイオン注入システム中の供給源の寿命およびターボポンプの寿命の少なくとも１つを増加させる方法であって、前記イオン注入システムのイオン化室中のゲルマニウム含有ドーパントガスをイオン化する工程を含み、前記ゲルマニウム含有ドーパントガスが、ゲルマンと、水素、アルゴン、窒素、およびヘリウムの１つ以上との混合物を含み、前記ドーパントガスは、任意選択により、少なくとも１つの同位体Ｇｅ種が同位体濃縮されている、方法に関する。
【００１５】
本開示のさらに別の一態様は、四フッ化ゲルマニウムがイオン源に導入されてイオン化される、イオン注入システム中のイオン源の寿命を増加させる方法であって、アンモニアを前記四フッ化ゲルマニウムとともにイオン源に導入する工程を含み、前記四フッ化ゲルマニウムは、任意選択により、少なくとも１つのＧｅ同位体種が同位体濃縮されている、方法に関する。
【００１６】
本開示のさらなる一態様は、ドーパントガスと補給ガスとを含むドーパントガス組成物であって、補給ガスが希釈ガスと共通種ガスとの少なくとも１つを含み、ドーパントガスと、存在する場合には共通種ガスとの少なくとも１つが同位体濃縮されている、ドーパントガス組成物に関する。
【００１７】
別の一態様においては、本開示は、
異なるドーパント材料をイオン源に逐次流す工程と；
前記異なるドーパント材料をイオン源に逐次流す間のイオン源の運転中の陰極バイアス電力を監視する工程と；
イオン源、陰極、および／またはイオン源の１つ以上の他の構成要素の運転寿命を延長するために、監視した陰極バイアス電力に応じて、前記逐次供給されるドーパント組成物の少なくとも１つを調節する工程と、
を含む、イオン源の運転方法に関する。
【００１８】
本開示のさらなる一態様は、
ドーパント材料をイオン源に流す工程と；
前記ドーパント材料をイオン源に流す間のイオン源の運転中の陰極バイアス電力を監視する工程と；
監視した陰極バイアス電力に応じて、洗浄剤または析出剤（cleaning or deposition agent）をイオン源に流さなかった対応するイオン源よりも、イオン源、陰極、および／またはイオン源の１つ以上の他の構成要素の運転寿命を延長するために、洗浄剤または析出剤をイオン源に流す工程と、
を含む、イオン源の運転方法に関する。
【００１９】
本開示の別の態様、特徴、および実施形態は、以下の説明および添付の特許請求の範囲からより十分に明らかとなるであろう。
【図面の簡単な説明】
【００２０】
【図１】本開示の一態様によるイオン注入プロセスシステムの概略図である。
【図２】本開示の別の一態様によるイオン注入プロセスシステムの概略図である。
【発明を実施するための形態】
【００２１】
本開示は、イオン注入システムのイオン源の寿命（耐用寿命）および性能を改善するための、同位体濃縮されたドーパントおよび／または補給材料の使用に関する。
【００２２】
本明細書において使用される場合、文脈が明らかに別のことを意味するのでなければ、単数形”a”、”and”、および”the”は複数の指示対象を含んでいる。
【００２３】
本開示の特徴、態様、および実施形態に関して本明細書において様々に記載されるように本開示は、特定の実施において、このような特徴、態様、および実施形態の一部またはすべてを含む、からなる、またはから本質的になるとして構成されることができ、それらの要素および構成要素を組み合わせることで、本発明の種々のさらなる実施を構成することができる。本開示は、本明細書において種々の実施形態において説明され、本発明の種々の特徴および態様を参照して説明される。本開示は、本開示の範囲内となる種々の並べ替えおよび組み合わせでのこのような特徴、態様、および実施形態が意図される。したがって、これらの特定の特徴、態様、および実施形態、あるいはそれらから選択される１つ以上のそのような組み合わせおよび並べ替えのいずれかを含む、からなる、またはから本質的にあるとして、本開示を規定することができる。
【００２４】
本開示の化合物、組成物、特徴、工程、および方法は、本明細書に記載の種々のそれらの規定および例示に関して適用可能な特定の置換基、同位体、部分、構造、構成要素、特性、工程、または条件を排除する条件または制限によって、特定の実施形態においてさらに規定することができる。
【００２５】
本開示のイオン注入システムおよび方法は、このような同位体濃縮されたドーパントおよび／または補給材料を用いることで、このような同位体濃縮されたドーパントおよび／または補給材料を用いない対応するイオン注入システムおよび方法よりも向上したイオン源の寿命および性能が実現される。
【００２６】
本明細書において使用される場合、用語「ドーパントガス」は、ドーパント種、すなわちイオン注入基板中に注入される化学種を含み、水素化物、ハロゲン化物、有機、またはその他の部分などの非ドーパント成分に配位または会合している気相材料を意味する。ドーパントガスの例には、四フッ化ゲルマニウム、ゲルマン、三フッ化ホウ素、ジボラン、四フッ化ケイ素、シラン、ホスフィン、およびアルシンが含まれる。
【００２７】
本明細書において使用される場合、用語「補給ガス」は、希釈ガスまたは共通種ガスを意味する。
【００２８】
希釈ガスは、ドーパント種を含有しないガスであり、希釈ガスが存在しないドーパントガスを処理する対応するイオン源の寿命および性能と比較して、そのような希釈ガスを含有するドーパントガスとの混合物を処理するイオン源の寿命および性能を改善するのにドーパントガスとの混合物中で有効である。例示的な希釈ガスの例には、水素、アルゴン、フッ素、およびキセノンが含まれる。
【００２９】
共通種ガスは、ドーパントガスと同じドーパント種を含有するガスであり、このような同じドーパント種は、ドーパントガスの非ドーパント成分とは異なる非ドーパント成分に配位または会合している。
【００３０】
たとえば、ドーパントガスは四フッ化ゲルマニウムであってよく、共通種ガスはゲルマンＧｅＨ４であってよい。
【００３１】
一態様における本開示は、注入用のイオンドーパント種を発生させるイオン源にドーパント組成物を流す工程を含むイオン注入方法であって、ドーパント組成物が、
（ｉ）質量数７０、７２、７３、７４、または７６の少なくとも１つゲルマニウム同位体の天然存在量を超えるまで同位体濃縮されたゲルマニウム化合物であって、前記少なくとも１つのゲルマニウム同位体の同位体濃縮レベルが、質量数７０のゲルマニウム同位体の場合で２１．２％を超え、質量数７２のゲルマニウム同位体の場合で２７．３％を超え、質量数７３のゲルマニウム同位体の場合で７．９％を超え、質量数７４のゲルマニウム同位体の場合で３７．１％を超え、質量数７６のゲルマニウム同位体の場合で７．４％を超え、但し、ドーパント組成物が、質量数７２のゲルマニウム同位体が同位体濃縮された四フッ化ゲルマニウムからなる場合、前記同位体濃縮レベルが、質量数７２のゲルマニウム同位体の場合で５１．６％を超える、ゲルマニウム化合物と；
（ｉｉ）ドーパントガスおよび補給ガスを含むドーパントガス配合物であって、補給ガスが希釈ガスと共通種ガスとの少なくとも１つを含み、ドーパントガスと、存在する場合には共通種ガスとの少なくとも１つが同位体濃縮されている、ドーパントガス配合物と、
からなる群から選択される、イオン注入方法に関する。
【００３２】
このような方法の種々の実施形態においては、ドーパント組成物は、質量数７０、７２、７３、７４、または７６の少なくとも１つのゲルマニウム同位体の天然存在量を超えるまで同位体濃縮されたゲルマニウム化合物からなる群から選択することができる。したがってドーパント組成物は：質量数７０のゲルマニウム同位体が２１．２％を超えるまで同位体濃縮されたゲルマニウム化合物；質量数７２のゲルマニウム同位体が２７．３％を超えるまで同位体濃縮されたゲルマニウム化合物；質量数７２のゲルマニウム同位体が５１．６％を超えるまで同位体濃縮されたゲルマニウム化合物；質量数７３のゲルマニウム同位体が７．９％を超えるまで同位体濃縮されたゲルマニウム化合物；質量数７４のゲルマニウム同位体が３７．１％を超えるまで同位体濃縮されたゲルマニウム化合物；または質量数７６のゲルマニウム同位体が７．４％を超えるまで同位体濃縮されたゲルマニウム化合物を含むことができる
【００３３】
他の実施形態における方法は、四フッ化ゲルマニウムおよびゲルマンの少なくとも１つを含むゲルマニウム化合物を用いて実施することができる。たとえば、ゲルマニウム化合物は四フッ化ゲルマニウムを含むことができ、その四フッ化ゲルマニウム中のゲルマニウムは：２１．２％を超える質量数７０のゲルマニウム同位体の同位体濃縮レベル；２７．３％を超える質量数７２のゲルマニウム同位体の同位体濃縮レベル；５１．６％を超える質量数７２のゲルマニウム同位体の同位体濃縮レベル；７．９％を超える質量数７３のゲルマニウム同位体の同位体濃縮レベル；３７．１％を超える質量数７４のゲルマニウム同位体の同位体濃縮レベル；または７．４％を超える質量数７６のゲルマニウム同位体の同位体濃縮レベルを有することができる。
【００３４】
本開示のさらに別の実施形態は、ドーパント組成物がゲルマンを含み、そのゲルマン中のゲルマニウムが：２１．２％を超える質量数７０のゲルマニウム同位体の同位体濃縮レベル；５１．６％を超える質量数７２のゲルマニウム同位体の同位体濃縮レベル；７．９％を超える質量数７３のゲルマニウム同位体の同位体濃縮レベル；３７．１％を超える質量数７４のゲルマニウム同位体の同位体濃縮レベル；または７．４％を超える質量数７６のゲルマニウム同位体の同位体濃縮レベルを有する場合に行うことができる。
【００３５】
以上に大まかに説明したイオン注入方法は、別の実施形態においては、ドーパント組成物が、ドーパントガスおよび補給ガスを含むドーパントガス配合物からなる群から選択され、補給ガスが希釈ガスと共通種ガスとの少なくとも１つを含み、ドーパントガスと、存在する場合には共通種ガスとの少なくとも１つが同位体濃縮されている場合に実施することができる。種々の実施形態においては、このような同位体濃縮されているドーパントガスと、存在する場合には共通種ガスとの少なくとも１つは、質量数７０、７２、７３、７４、または７６の少なくとも１つのゲルマニウム同位体の天然存在量を超えるまで同位体濃縮されたゲルマニウム化合物からなる群から選択することができる。このような同位体濃縮されたゲルマニウム化合物の説明的な例には：質量数７０のゲルマニウム同位体が２１．２％を超えるまで同位体濃縮されたゲルマニウム化合物；質量数７２のゲルマニウム同位体が２７．３％を超えるまで同位体濃縮されたゲルマニウム化合物；質量数７２のゲルマニウム同位体が５１．６％を超えるまで同位体濃縮されたゲルマニウム化合物；質量数７３のゲルマニウム同位体が７．９％を超えるまで同位体濃縮されたゲルマニウム化合物；質量数７４のゲルマニウム同位体が３７．１％を超えるまで同位体濃縮されたゲルマニウム化合物；および質量数７６のゲルマニウム同位体が７．４％を超えるまで同位体濃縮されたゲルマニウム化合物が含まれる。
【００３６】
イオン注入方法の種々の実施において、ドーパント組成物は、四フッ化ゲルマニウムおよびゲルマンの少なくとも１つを含むことができる。たとえば、ドーパント組成物は、ゲルマニウムが：２１．２％を超える質量数７０のゲルマニウム同位体の同位体濃縮レベル；２７．３％を超える質量数７２のゲルマニウム同位体の同位体濃縮レベル；５１．６％を超える質量数７２のゲルマニウム同位体の同位体濃縮レベル；７．９％を超える質量数７３のゲルマニウム同位体の同位体濃縮レベル；３７．１％を超える質量数７４のゲルマニウム同位体の同位体濃縮レベル；または７．４％を超える質量数７６のゲルマニウム同位体の同位体濃縮レベルを有する四フッ化ゲルマニウムを含むことができる。
【００３７】
あるいは、ドーパント組成物は、ゲルマニウムが：２１．２％を超える質量数７０のゲルマニウム同位体の同位体濃縮レベル；２７．３％を超える質量数７２のゲルマニウム同位体の同位体濃縮レベル；７．９％を超える質量数７３のゲルマニウム同位体の同位体濃縮レベル；３７．１％を超える質量数７４のゲルマニウム同位体の同位体濃縮レベル；または７．４％を超える質量数７６のゲルマニウム同位体の同位体濃縮レベルを有するゲルマンを含むことができる。
【００３８】
本発明の方法の別の実施形態においては、補給ガスは、希釈ガス、たとえばアルゴン、水素、フッ素、およびキセノンからなる群から選択される少なくとも１つのガス種を含むことができる。さらに別の実施形態は、共通種ガスを含む補給ガスを含むことができる。
【００３９】
本発明の方法のさらに別の実施形態では、四フッ化ゲルマニウム、ゲルマン、三フッ化ホウ素、ジボラン、四フッ化ケイ素、およびシランの少なくとも１つを含むドーパント組成物が使用される。
【００４０】
本発明の方法のさらに別の実施形態では、四フッ化ゲルマニウム、ゲルマン、三フッ化ホウ素、ジボラン、四フッ化ケイ素、およびシランからなる群から選択されるドーパントガスと、アルゴン、水素、フッ素、およびキセノンからなる群から選択される少なくとも１つの希釈ガス種を含む希釈ガスとが使用される。
【００４１】
本発明の方法の別の実施形態におけるドーパント組成物は、
（ｉ）同位体濃縮された四フッ化ゲルマニウム、ならびにキセノンおよび水素；
（ｉｉ）同位体濃縮された四フッ化ゲルマニウムおよびゲルマン；
（ｉｉｉ）同位体濃縮された四フッ化ゲルマニウムおよび同位体濃縮されたゲルマン；
（ｉｖ）同位体濃縮された三フッ化ホウ素、ならびにキセノンおよび水素；
（ｖ）同位体濃縮された三フッ化ホウ素およびジボラン；ならびに
（ｖｉ）同位体濃縮された三フッ化ホウ素および同位体濃縮されたジボラン、
からなる群から選択されるドーパントガス配合物を含む。
【００４２】
本発明の方法の種々の実施形態において、ドーパントガスおよび共通種ガスは、互いの混合物として、注入用のイオンドーパント種を発生させるイオン源に流される。本発明の方法の別の実施形態は、ドーパントガスおよび共通種ガスが、注入用のイオンドーパント種を発生させるイオン源に逐次流されて行われる。
【００４３】
本開示のイオン注入方法において、一実施形態でのイオン源は、前記ドーパント組成物中に含まれる異なるドーパント材料をイオン源に逐次流す工程と；異なるドーパント材料をイオン源に逐次流す間のイオン源の運転中の陰極バイアス電力を監視する工程と；イオン源、陰極、および／またはイオン源の１つ以上の他の構成要素の運転寿命を延長するために、監視した陰極バイアス電力に応じて、逐次供給されるドーパント組成物の少なくとも１つを調節する工程との方法により、運転することができる。
【００４４】
別の一態様における本開示は、ドーパント供給材料からイオン注入用のイオンドーピング種を発生させるために配置されたイオン源の性能および寿命を改善する方法であって、本明細書において様々に記載されるような本開示のいずれかのドーパント組成物から、そのようなイオンドーピング種を発生させる工程を含む方法に関する。このような方法の一実施形態においては、ドーパントガスおよび共通種ガスは、互いの混合物として、注入用のイオンドーパント種を発生させるイオン源に流される。このような方法の別の一実施形態においては、ドーパントガスおよび共通種ガスは、注入用のイオンドーパント種を発生させるイオン源に逐次流される。
【００４５】
本開示のさらなる一態様は、イオン源と、ドーパント組成物を前記イオン源に供給するために配置されたドーパント組成物源とを含むイオン注入システムであって、ドーパント組成物源が、本明細書において様々に記載されるようないずれかのドーパント組成物を含むイオン注入システムに関する。このようなイオン注入システムにおいて、ドーパント組成物はドーパントガスおよび共通種ガスを含むことができ、ドーパントガスおよび共通種ガスが互いの混合物として、ドーパント組成物が供給される前記イオン源に流されるように、ドーパント組成物源を配置することができる。あるいは、ドーパントガスおよび共通種ガスが、ドーパント組成物源に逐次流されるように、ドーパント組成物源を配置することができる。
【００４６】
本開示のさらに別の一態様は、ドーパント供給材料装置であって、内部容積を有する容器と、内部容積中のドーパント供給材料とを含み、ドーパント供給材料が、本明細書において様々に記載されるようないずれかのドーパント組成物を含む、ドーパント供給材料装置に関する。
【００４７】
本開示は、別の一態様において、ゲルマニウムイオンが基板中に注入されるイオン注入システム中における供給源の寿命およびターボポンプの寿命の少なくとも１つを増加させる方法に関する。この方法は、イオン注入システムのイオン化室中のゲルマニウム含有ドーパントガスをイオン化する工程を含み、ゲルマニウム含有ドーパントガスが、ゲルマンと、水素、アルゴン、窒素、およびヘリウムの１つ以上との混合物を含み、ドーパントガスは、任意選択により、少なくとも１つの同位体Ｇｅ種が同位体濃縮されている。
【００４８】
たとえば、ゲルマンは、混合物の全体積を基準として５〜３５体積パーセントの範囲内の濃度でこのような混合物中に存在することができる。
【００４９】
本開示は、さらなる一態様において、四フッ化ゲルマニウムがイオン源中に導入されてイオン化される、イオン注入システム中のイオン源の寿命を増加させる方法に関する。この方法は、アンモニアを四フッ化ゲルマニウムとともにイオン源に導入する工程を含み、四フッ化ゲルマニウムは、任意選択により、少なくとも１つのＧｅ同位体種が同位体濃縮されている。このような方法においては、アンモニアおよび四フッ化ゲルマニウムは、供給容器中の混合物として提供することができ、その供給容器から、混合物はイオン源に導入するために分配される。あるいは、このような方法においては、アンモニアおよび四フッ化ゲルマニウムは、別個の供給容器中に提供することができ、それらの容器からイオン源に導入するために分配される。さらに別の一実施形態として、アンモニアおよび四フッ化ゲルマニウムは、イオン源に導入した後にイオン源中で互いに混合することができる。
【００５０】
このような方法の別の一変形は、キセノンをイオン源に導入する工程を含む。キセノンは、アンモニアおよび／または四フッ化ゲルマニウムとの混合物で導入することができる。
【００５１】
上記で概説したこのような方法の別の一実施形態においては、四フッ化ゲルマニウムは、少なくとも１つのＧｅ同位体種が同位体濃縮されていてよく、たとえば、少なくとも１つのＧｅ同位体種が、７０Ｇｅ、７２Ｇｅ、および７４Ｇｅからなる群から選択されるゲルマニウム同位体を含む。
【００５２】
本開示のさらなる一態様は、ドーパントガスと補給ガスとを含むドーパントガス組成物、補給ガスが希釈ガスと共通種ガスとの少なくとも１つを含み、ドーパントガスと、存在する場合には共通種ガスとの少なくとも１つが、同位体濃縮されている、ドーパントガス組成物に関する。ドーパントガスと、存在する場合には共通種ガスとの少なくとも１つが同位体濃縮されている組成物は、質量数７０、７２、７３、７４、または７６の少なくとも１つのゲルマニウム同位体の天然存在量を超えるまで同位体濃縮されているゲルマニウム化合物からなる群から選択することができる。
【００５３】
このような化合物は、質量数７０のゲルマニウム同位体が２１．２％を超えるまで同位体濃縮されたゲルマニウム化合物；質量数７２のゲルマニウム同位体が２７．３％を超えるまで同位体濃縮されたゲルマニウム化合物；質量数７２のゲルマニウム同位体が５１．６％を超えるまで同位体濃縮されたゲルマニウム化合物；質量数７３のゲルマニウム同位体が７．９％を超えるまで同位体濃縮されたゲルマニウム化合物；質量数７４のゲルマニウム同位体が３７．１％を超えるまで同位体濃縮されたゲルマニウム化合物；または質量数７６のゲルマニウム同位体が７．４％を超えるまで同位体濃縮されたゲルマニウム化合物を含むことができる。
【００５４】
ドーパント組成物は、別の一実施形態においては、四フッ化ゲルマニウムおよびゲルマンの少なくとも１つを含む。
【００５５】
組成物が四フッ化ゲルマニウムを含む場合、四フッ化ゲルマニウム中のゲルマニウムは、２１．２％を超える質量数７０のゲルマニウム同位体の同位体濃縮レベル；２７．３％を超える質量数７２のゲルマニウム同位体の同位体濃縮レベル；５１．６％を超える質量数７２のゲルマニウム同位体の同位体濃縮レベル；７．９％を超える質量数７３のゲルマニウム同位体の同位体濃縮レベル；３７．１％を超える質量数７４のゲルマニウム同位体の同位体濃縮レベル；または７．４％を超える質量数７６のゲルマニウム同位体の同位体濃縮レベルを有することができる。
【００５６】
組成物がゲルマンを含む場合、ゲルマン中のゲルマニウムは、２１．２％を超える質量数７０のゲルマニウム同位体の同位体濃縮レベル；２７．３％を超える質量数７２のゲルマニウム同位体の同位体濃縮レベル；７．９％を超える質量数７３のゲルマニウム同位体の同位体濃縮レベル；３７．１％を超える質量数７４のゲルマニウム同位体の同位体濃縮レベル；または７．４％を超える質量数７６のゲルマニウム同位体の同位体濃縮レベルを有することができる。
【００５７】
別の実施形態におけるドーパント組成物は、共通種ガス、または希釈ガス、または共通種ガスと希釈ガスとの両方を含む補給ガスを含んで構成することができる。希釈ガスは、たとえば、アルゴン、水素、フッ素、およびキセノンからなる群から選択される少なくとも１つのガス種を含むことができる。
【００５８】
別の一実施形態のドーパント組成物は、四フッ化ゲルマニウム、ゲルマン、三フッ化ホウ素、ジボラン、四フッ化ケイ素、およびシランの少なくとも１つを含むことができる。さらなるドーパント組成物は、四フッ化ゲルマニウム、ゲルマン、三フッ化ホウ素、ジボラン、四フッ化ケイ素、およびシランからなる群から選択されるドーパントガスと、アルゴン、水素、フッ素、およびキセノンからなる群から選択される少なくとも１つの希釈ガス種を含む希釈ガスとを含むことができる。
【００５９】
特定の実施形態におけるドーパント組成物は：
（ｉ）同位体濃縮された四フッ化ゲルマニウム、ならびにキセノンおよび水素；
（ｉｉ）同位体濃縮された四フッ化ゲルマニウムおよびゲルマン；
（ｉｉｉ）同位体濃縮された四フッ化ゲルマニウムおよび同位体濃縮されたゲルマン；
（ｉｖ）同位体濃縮された三フッ化ホウ素、ならびにキセノンおよび水素；
（ｖ）同位体濃縮された三フッ化ホウ素およびジボラン；および
（ｖｉ）同位体濃縮された三フッ化ホウ素および同位体濃縮されたジボラン、
のいずれかを含むことができる。
【００６０】
本開示のドーパント組成物は、同位体濃縮されたドーパントガスおよび同位体濃縮された補給ガスを使用しない対応する方法の寿命および性能と比較して、注入方法の寿命および性能を改善するのに有効である。
【００６１】
本明細書において使用される場合、ドーパントガスおよび／または共通種ガスに関する用語「同位体濃縮された」または「濃縮された」は、そのようなガスのドーパント種が、ドーパント種の天然の同位体分布から変動していることを意味する。たとえば、四フッ化ゲルマニウムドーパントガス中のゲルマニウムの濃度の天然存在度の同位体分布、および例示的な同位体濃縮された四フッ化ゲルマニウムドーパントガス中のゲルマニウム濃度の同位体分布を以下の表Ｉに示している。
【００６２】
【表１】
2013521596.tif 000003
【００６３】
表Ｉに示される情報は、ゲルマニウム同位体は質量数７０、７２、７３、７４、および７６で生じ、７４Ｇｅが最も多いことを示している。
【００６４】
本開示は、ゲルマニウムドーパントガス中のゲルマニウムのこのような安定同位体の任意の１つ以上が濃縮されている、すなわちその天然存在量を超えるまで濃度が増加している、イオン注入を意図している。したがって、ドーパントガスは、一実施形態において、ゲルマニウムが、少なくとも１つの同位体で天然存在量を超えるまで同位体濃縮されている四フッ化ゲルマニウムまたはゲルマンを含むことができる。本開示は、別の一実施形態において、ゲルマニウムドーパントガスであって、ドーパントガスが四フッ化ゲルマニウムであり、そのようなドーパントガスは、質量数７０、７２、７３、または７４のゲルマニウム同位体の天然存在量を超えるまで濃縮されており、但し、種々の実施形態において、天然存在量を超えて濃縮されたゲルマニウム同位体が、たとえば四フッ化ゲルマニウム中の７２Ｇｅである場合に、濃縮された濃度が５１．６％を超え、たとえば、対応する実施形態において５２％、５５％、６０％、７０％、８０％、９０％、９９％、または９９．９９％を超える７２Ｇｅ濃度を有する、ゲルマニウムドーパントガスに関する。別の実施形態においては、ドーパント組成物中のゲルマニウム化合物中の７２Ｇｅの濃縮レベルが２７．３％を超えることができる。
【００６５】
具体例として、同位体濃縮されたドーパントガスは、
（ｉ）７０Ｇｅが２１．２％を超えるまで同位体濃縮された、たとえば、種々の対応する実施形態において、７０Ｇｅ濃度が２２％、２５％、３０％、４０％、５０％、６０％、７０％、８０％、９０％、９９％、または９９．９９％を超える、ゲルマン（ＧｅＨ４）；
（ｉｉ）７２Ｇｅが２７．３％を超えるまで同位体濃縮された、たとえば、種々の対応する実施形態において、７２Ｇｅ濃度が２８％、３０％、４０％、５０％、６０％、７０％、８０％、９０％、９９％、または９９．９９％を超える、ゲルマン（ＧｅＨ４）；
（ｉｉｉ）７４Ｇｅが３７．１％を超えるまで同位体濃縮された、たとえば、種々の対応する実施形態において、７４Ｇｅ濃度が３８％、４０％、５０％、６０％、７０％、８０％、９０％、９９％、または９９．９９％を超える、ゲルマン（ＧｅＨ４）、；
（ｉｖ）７０Ｇｅが２１．２％を超えるまで同位体濃縮された、たとえば、種々の対応する実施形態において、７０Ｇｅ濃度が２２％、２５％、３０％、４０％、５０％、６０％、７０％、８０％、９０％、９９％、または９９．９９％を超える、四フッ化ゲルマニウム（ＧｅＦ４）；
（ｖ）ある実施形態では７２Ｇｅが２７．３％を超えるまで、別の実施形態では５１．６％を超えるまで同位体濃縮された、たとえば、種々の対応する実施形態において、７０Ｇｅ濃度が５２％、５５％、６０％、７０％、８０％、９０％、９９％、または９９．９９％を超える、四フッ化ゲルマニウム（ＧｅＦ４）；および
（ｖｉ）７４Ｇｅが３７．１％を超えるまで同位体濃縮された、たとえば、種々の対応する実施形態において、７０Ｇｅ濃度が３８％、４０％、５０％、６０％、７０％、８０％、９０％、９９％、または９９．９９％を超える、四フッ化ゲルマニウム（ＧｅＦ４）、
からなる群から選択されるドーパントを含むことができる。
【００６６】
７４Ｇｅを含有するゲルマニウムドーパントの使用を考慮する場合、注入されるゲルマニウム種としての７４Ｇｅの使用またはドーパント組成物中の７４Ｇｅの存在は、そのような７４Ｇｅ含有するドーパントが質量数７５のヒ素をも処理する注入装置中で使用される場合、相互汚染の危険性が生じるが、その理由は、Ｇｅ注入においてヒ素残留物によるカウンタードーピングが生じうるからである。次に、このようなカウンタードーピングによって、注入されたマイクロエレクトロニクスデバイス構造に欠陥が生じたり、さらにはそれらの意図する目的で使用できなくなったりすることがある。したがって、同じ注入装置の別の使用においてヒ素も注入される場合、天然存在度のゲルマニウムドーパントガスを使用すると、望ましくない種を分離し所望の同位体の高電流ビームを発生させる注入装置の能力に問題が生じ、イオン源およびビームラインを含めた洗浄作業の効率が低下しうる。
【００６７】
このような７５Ａｓとの相互汚染に加えて、イオン注入システム中に７４Ｇｅが存在すると、ＢＦ３またはＧｅＦ４と、ドーパントガスをアークチャンバーに送達するステンレス鋼管との腐食性副生成物、たとえばＦｅＦによる相互汚染が発生しうる。しかしこのような相互汚染の問題は、ヒ素がドーパントとして使用されない注入装置システムや、アークチャンバー界面までのドーパントガス送達管がＦｅＦの生成が起こらないまたは最小限となる黒鉛、タングステン、またはその他の好適な材料の構成要素を使用する場合には発生しない。このような注入装置システムにおいては、このような相互汚染の不都合が生じずに、７４Ｇｅ含有ドーパントガスを使用することができる。
【００６８】
悪影響が生じずに７４Ｇｅ含有ドーパントガスを利用できるイオン注入システムにおいて、本開示は、その一態様において、前出の表Ｉに示されるように７４Ｇｅの天然存在濃度が他の安定なゲルマニウム同位体（７０Ｇｅ、７２Ｇｅ、および７３Ｇｅ）よりも高いことを利用した、天然存在度を超えるまで７４Ｇｅが濃縮されたゲルマニウム含有ドーパントガスの使用を意図している。天然存在度の同位体組成物中の他の安定な同位体よりも７４Ｇｅがこのように高濃度であるため、対応する濃縮レベルまで濃縮されるより低い天然存在濃度の他のゲルマニウム同位体よりも、７４Ｇｅではより経済的に、天然存在度を超える濃縮レベルが可能である。あるいは、資本設備および加工費の観点から、７４Ｇｅの天然存在濃度がより高いことは、他の安定なゲルマニウム同位体（７０Ｇｅ、７２Ｇｅ、および７３Ｇｅ）で同じ費用で得られるよりも高い濃縮率を実現するのに有利となりうる。
【００６９】
ゲルマニウム注入におけるヒ素汚染の問題に対処するために、ヒ素ドーピングが行われるイオン注入システムにおいては、より豊富でない質量数７２のゲルマニウム同位体を有利に使用することができる。しかし、たとえば四フッ化ゲルマニウム中の質量数７２のゲルマニウム同位体の天然存在度は、質量数７４のゲルマニウム同位体の３７．１％に対して２７．３％である（前出の表Ｉ参照）。したがって、天然存在度のゲルマニウムでは、利用可能なビーム電流が低下し、処理能力が低下する可能性があり、注入の費用が増加する。
【００７０】
したがって、本開示により、四フッ化ゲルマニウムまたはゲルマン中で同位体濃縮された質量数７２のゲルマニウムを使用すると、ドーパント組成物中に質量数７４のゲルマニウムが存在することによる相互汚染の影響が生じやすいシステムにおいて、利用可能なビーム電流の増加、処理能力の増加、および注入の費用の減少に関して非常に有益となる。たとえば、四フッ化ゲルマニウムまたはゲルマン中で質量数７２のゲルマニウム同位体が、たとえば２７．３％を超えるレベルまで濃縮されると、それに対応したビーム電流の増加に有益であり、それによってイオン注入システムにおいて処理能力が対応して増加するため有利となる。
【００７１】
ビーム電流、処理能力、および全体的な性能の増加に関する類似の利点は、７０Ｇｅが同位体濃縮された四フッ化ゲルマニウム、またはゲルマンなどの他の同位体濃縮されたドーパント組成物でも実現可能である。
【００７２】
したがって本開示は、同位体濃縮されたドーパントガスおよび／または同位体濃縮された共通種ガスであって、ドーパントおよび／または共通種ガスの同位体が天然存在濃度レベルから調節されていない対応するシステムに対してイオン注入システム中のイオン源の性能および寿命を改善する程度にまで、有益な同位体の濃度がそのようなドーパントおよび／または共通種ガス中の天然存在量よりも増加している、同位体濃縮されたドーパントガスおよび／または同位体濃縮された共通種ガスを広く意図している。したがって用語「同位体濃縮された」は、考慮される特定の同位体種の天然存在量に対して濃度が増加していることを示すものと理解されたい。
【００７３】
種々の特定の実施形態において、有益な／望ましい同位体は、天然存在濃度に対して５、１０、１５、２０、２５、３０、３５、４０、４５、５０、５５、６０、またはそれを超えるパーセントの量だけ、そのような同位体天然存在度濃度レベルを超えて増加させることができる。特定の他の実施形態においては、有益な／望ましい同位体は、天然存在濃度レベルから、含まれる個別の同位体種に依存して１０、２０、３０、４０、５０、６０、７０、８０、９０、９９、９９．９９、またはそれを超えるパーセントなどのより高い濃度レベルまで濃縮することができる。
【００７４】
本明細書において使用される場合、表現「天然存在濃度に対して．．．の量だけ増加させる」などのような、天然存在濃度を超えて同位体のパーセント増加値に関する用語「だけ（by）」は、そのパーセント増加値が、指定の元素または化合物中の特定の同位体の天然存在原子パーセント値を基準としていることを意味する。したがって、たとえば、「たとえば、ＧｅＦ４中の７０Ｇｅに関して天然存在濃度に対して２０％の量だけ増加した」という表現は、ＧｅＦ４中の７０Ｇｅの２１．２％原子パーセントの天然存在度が、同位体濃縮されたＧｅＦ４化合物中の７０Ｇｅで２１．２％×１．２０＝２５．４％だけ増加したことを意味する。
【００７５】
対照的に、表現「天然存在濃度レベルから．．．のより高い濃度レベルまで濃縮した」などのような、天然存在度濃度を超える同位体のパーセント値に関する用語「まで」は、同位体濃縮された元素または化合物中の原子パーセント濃度が指定の数値であることを意味する。したがって、たとえば、「ＧｅＦ４中の７０Ｇｅに関して天然存在濃度レベルから４０パーセントのより高い濃度レベルまで濃縮した」という表現は、同位体濃縮されたＧｅＦ４中に７０Ｇｅが４０原子％の量で存在することを意味する。上記のような表現における用語「だけ」または「まで」に関連すること以外で他に特定される場合、同位体濃度またはレベルへの言及は、具体的に明記される数値を有する同位体濃縮された元素または化合物の原子パーセント濃度に言及するものと理解されたい。
【００７６】
種々の実施形態においては、有益な同位体は、組成物中の全同位体の過半部分、すなわち組成物中で５０％を超える異性体濃度まで増加してよい。たとえば、特定の実施形態における四フッ化ゲルマニウムおよびゲルマン中の質量数７２のゲルマニウム同位体は、それぞれ＞５２％および＞２７．３％まで濃縮することができる。他の特定の実施形態においては、四フッ化ゲルマニウムまたはゲルマン中の質量数７０のゲルマニウム同位体は＞２１．２％まで濃縮することができる。
【００７７】
したがって、質量数７２のゲルマニウム同位体が濃縮された四フッ化ゲルマニウムは、ビーム電流の増加、処理能力の増加、および／または注入作業の経済的特性の改善が所望の程度で実現される、少なくとも５２％〜１００％のレベルまで有利に濃縮することができ、あるいは、５５％〜１００％、６０％〜９０％、７５〜９５％、８０〜１００％、またはこのような下限の１つおよびこのような上限の別の１つを含むこのような範囲の別の組み合わせなどの他の特定の範囲の濃縮レベルまで濃縮することができる。質量数７２のゲルマニウム同位体が濃縮されたゲルマンは、ビーム電流、処理能力、および費用の前述のプロセス特性の所望の改善が達成される、２７．３％を超えて１００％までのレベルまで有利に濃縮することができ、あるいは３０％〜１００％、３５％〜８５％、４０％〜６０％、５０％〜９９％、７５〜９５％、またはこのような下限の１つおよびこのような上限の別の１つを含むこのような範囲の別の組み合わせなどの他の特定の範囲の濃縮レベルまで濃縮することができる。
【００７８】
これに対応して、質量数７０のゲルマニウム同位体が濃縮された四フッ化ゲルマニウムは、ビーム電流、処理能力、および費用の所望のレベルの改善が実現される、２１．２％を超えて１００％までのレベルまで、あるいは４５％〜１００％、５０％〜９９％、６０％〜８５％、７５％〜９８％、またはこのような下限の１つおよびこのような上限の別の１つを含むこのような範囲の別の組み合わせなどの他の特定の範囲の濃縮レベルまで有利に濃縮することができる。質量数７０のゲルマニウム同位体が濃縮されるゲルマンの対応した使用も行うことができ、その場合、７０Ｇｅの濃縮は、同位体濃縮されたドーパントガスが使用される特定のイオン注入作業および装置において適切となりうるような、２１．２％を超え１００％までのレベル、あるいは２５％〜１００％、３０％〜９９％、４０％〜９５％、５０％〜９０％、７５％〜９５％、８０％〜９９％、またはこのような下限の１つおよびこのような上限の別の１つを含むこのような範囲の別の組み合わせなどの他の範囲の濃縮レベルまで行われる。
【００７９】
したがって本開示は、イオン注入において従来知られていなかったレベルまで同位体濃縮されたドーパントガスおよび／または補給ガスを使用することによる、イオン注入システム中のイオン源の寿命および性能の改善を意図している。ドーパントガスは天然存在度を超えるまで同位体濃縮されてよいし、または共通種ガスが存在する場合、これは天然存在度を超えるまで同位体濃縮されてよいし、またはドーパントガスと共通種ガスとの両方が天然存在度を超えるまで同位体濃縮されてよい。ドーパントガス、共通種ガス、および希釈ガスを含む天然存在度を超える同位体濃縮のあらゆる組み合わせが、本開示の範囲内であるとして意図される。
【００８０】
イオン源の寿命および性能を改善するために本開示の実施において有用に使用することができるドーパントガス混合物の例には、
（１）同位体濃縮された四フッ化ゲルマニウムと、希釈ガスとしてのキセノンおよび水素との組み合わせ；
（２）同位体濃縮された四フッ化ゲルマニウムと、共通種ガスとしてのゲルマンとの組み合わせ；
（３）同位体濃縮された四フッ化ゲルマニウムと、共通種ガスとしての同位体濃縮されたゲルマンとの組み合わせ；
（４）同位体濃縮された三フッ化ホウ素と、希釈ガスとしてのキセノンおよび水素との組み合わせ；
（５）同位体濃縮された三フッ化ホウ素と、希釈ガスとしてのジボランとの組み合わせ；または
（６）同位体濃縮された三フッ化ホウ素と、共通種ガスとしての同位体濃縮されたジボランとの組み合わせ、
を含むドーパントガス組成物が含まれるが、これらに限定されるものではない。
【００８１】
特定の一実施形態においては、高レベルのビーム電流を得て、処理能力および供給源の寿命の両方を改善するために、ドーパントガス混合物は、存在するゲルマニウムの全同位体種を基準として５５％を超える、たとえば６０％、７０％、８０％、または９０％を超える濃度を有する原子質量７２のゲルマニウムを含む。
【００８２】
ドーパントガス混合物が四フッ化ゲルマニウムを含まない特定の別の一実施形態においては、高レベルのビーム電流を得て、処理能力および供給源の寿命の両方を改善するために、ドーパントガス混合物は、存在するゲルマニウムの全同位体種を基準として２５％を超える、たとえば３０％、４０％、５０％、６０％、７０％、８０％、または９０％を超える濃度を有する原子質量７２のゲルマニウムを含む。
【００８３】
さらに別の特定の一実施形態においては、高レベルのビーム電流を得るために、ドーパントガス混合物は、存在するゲルマニウムの全同位体種を基準として２５％を超える、たとえば３０％、４０％、５０％、６０％、７０％、８０％、または９０％を超える濃度を有する原子質量７０のゲルマニウムを含み、それに対応して処理能力および供給源の寿命が増加する。
【００８４】
本開示の特定の実施形態におけるドーパントガス組成物は、ゲルマニウム含有ドーパントガスと、任意選択により補給ガスとを含むことができ、補給ガスは希釈ガスと共通種ガスとの少なくとも１つを含み、ドーパントガス組成物は、少なくとも１つのＧｅ同位体種が同位体濃縮されている。このような組成物は、特定の実施形態においては、同位体濃縮されたゲルマン、あるいは同位体濃縮された四フッ化ゲルマニウム、あるいはどちらも同位体濃縮されたゲルマンおよび四フッ化ゲルマニウム、あるいはゲルマニウム含有成分の１つのみが同位体濃縮されているゲルマンおよび四フッ化ゲルマニウムの両方を含むことができる。別の実施形態においては、四フッ化ゲルマニウムが同位体濃縮された形態で存在する場合、ドーパントガス組成物は、質量数７０、７２、７３、７４、または７６のゲルマニウムが同位体濃縮された四フッ化ゲルマニウムを含むことができる。別の実施形態は、質量数７０、７３、または７４のゲルマニウムが同位体濃縮された四フッ化ゲルマニウムを含むことができる。さらに別の実施形態は、質量数７０、７２、または７４のゲルマニウムが同位体濃縮された四フッ化ゲルマニウムを含むことができる。ある実施形態においては、質量数７２のゲルマニウムが四フッ化ゲルマニウム中に存在する場合、そのような質量数７２の同位体の同位体濃縮は、個別の実施において５１．６％を超える、たとえば、５２％、５５％、６０％、６５％、７０％、７５％、８０％、８５％、９０％、９５％、９９％、９９．９％、または９９．９９％を超えることができ、このような数値のいずれかから１００％までの同位体濃縮が、本開示の広い範囲内であると意図される。
【００８５】
別の実施形態におけるドーパントガス組成物は、ゲルマンおよび／または四フッ化ゲルマニウムなどのゲルマニウム含有成分を、アルゴン、ヘリウム、水素、窒素、アンモニア、およびキセノンの１つ以上の混合物で含むことができ、ゲルマニウム含有成分は、任意選択により、たとえば質量数７０、７２、７３、７４、または７６のゲルマニウムが同位体濃縮されている。一実施形態においては、ドーパントガス組成物は四フッ化ゲルマニウムおよびアンモニアを含み、四フッ化ゲルマニウムは、たとえば質量数７０、７２、７３、７４、または７６のゲルマニウムが同位体濃縮されており、別の一実施形態においては、四フッ化ゲルマニウムは、質量数７２のゲルマニウムが同位体濃縮されており、このような質量数７２の同位体の同位体濃縮は、個別の実施において５１．６％を超える、たとえば、５２％、５５％、６０％、６５％、７０％、７５％、８０％、８５％、９０％、９５％、９９％、９９．９％、または９９．９９％を超えることができ、このような数値のいずれかから１００％までの同位体濃縮が、本開示の広い範囲内であると意図される。
【００８６】
例示的な一実施形態においては、本開示は、ドーパントガスと、任意選択により補給ガスとを含むドーパントガス混合物が、注入用のイオンドーパント種を発生させるイオン源に供給され、補給ガスが希釈ガスと共通種ガスとの少なくとも１つを含み、ドーパントガスと、存在する場合には補給ガスとの少なくとも１つが、同位体濃縮された成分を含む、イオン注入方法に関する。
【００８７】
別の一実施形態においては、本開示は、ドーパントガスからイオン注入用のイオンドーピング種を発生させるために配置されたイオン源の性能および寿命の改善に関し、ドーパントガスと、任意選択により補給ガスとを含むドーパントガス混合物を使用する工程を含み、補給ガスが希釈ガスと共通種ガスとの少なくとも１つを含み、ドーパントガスと、存在する場合には補給ガスとの少なくとも１つが、同位体濃縮された成分を含む、改善に関する。
【００８８】
本発明のさらなる一実施形態は、ドーパントガス源および任意選択の補給ガス源であって、それぞれのガス源が、ドーパントガスおよび補給ガスのそれぞれをドーパントガスおよび補給ガスを混合してドーパントガス混合物を形成するのに適合したシステム中の混合位置まで分配するように配置された、ドーパントガス源および任意選択の補給ガス源と、混合位置を構成するかまたは混合位置からのドーパントガス混合物を受け取るように配置されたイオン源とを含むイオン注入システムであって、補給ガスが希釈ガスと共通種ガスとの少なくとも１つを含み、ドーパントガスと、存在する場合には補給ガスとの少なくとも１つが、同位体濃縮された成分を含む、イオン注入システムに関する。したがって、ドーパントガス混合物は、ドーパントガスおよび補給ガスを含むことができ、ドーパントガスおよび補給ガスの両方が同位体濃縮された成分（たとえば、有益な／望ましい同位体）を含むか、またはドーパントガスおよび補給ガス両方が異なる同位体成分で同位体濃縮されていてもよい。
【００８９】
本開示のさらなる実施形態は、イオン注入における同位体質量数７０のゲルマニウムドーパントガスおよび／または共通種ガスの使用であって、ドーパントガスおよび／または共通種ガスは、天然存在量を超えるまで、たとえば、少なくとも３０％、３５％、４０％、４５％、５０％、５５％、６０％、６５％、７０％、７５％、８０％、８５％、９０％、９５％、９９％、９９．５％、９９．９９％のレベル、または使用される個別のイオン注入用途に適切な他のレベルまで原子質量７０のゲルマニウムが同位体濃縮されている、使用に関する。
【００９０】
本開示のさらなる一実施形態は、ドーパントガスと共通種ガスとを含むドーパントガス試薬の利用であって、該ガスは、同位体濃縮されたドーパントガスおよび／または共通種ガス成分を含む本明細書に記載の組成物であってよい、利用に関する。
【００９１】
さらなる一実施形態においては、ドーパントガスと共通種ガスとを含むドーパント試薬はイオン注入システム中に配置され、イオン源に供給するためにイオン源まで流され、ドーパントガスおよび共通種ガスは互いの混合物となる。
【００９２】
さらなる一実施形態においては、ドーパントガスおよび共通種ガスは、イオン化するためにイオン源に逐次流される。このような逐次作業は、それぞれのドーパントガスおよび共通種ガスの均等な時間を基準とした流れを利用した任意の好適な方法で行うことができ、あるいは、それぞれの時間を基準とした流れは、互いに異なっていてもよいし、または所望の性質のドープ基板を得るために調節することができる。
【００９３】
本開示によりイオン種がイオン注入される基板は、任意の好適な種類のものであってよい。
【００９４】
基板は、シリコン、炭化ケイ素、窒化ガリウム、またはその他のあらゆる好適な基板組成物であってよい。基板は、マイクロエレクトロニクスデバイス基板、すなわち、マイクロエレクトロニクスデバイスまたはデバイス前駆体構成要素を製造するためのマイクロエレクトロニクス構造を形成するために利用される基板を含むことができる。
【００９５】
別の実施形態においては、基板は、ディスプレイ、およびソーラーパネルなどの製品の製造者用に注入することができる。本開示が、あらゆる好適な性質のイオン注入用途に適用可能であることを理解されたい。
【００９６】
一実施形態においては、本開示は、内部容積を有する容器と、内部容積中のドーパント組成物とを含み、ドーパント組成物が、記載のあらゆる好適な種類のものであってよい、ドーパント組成物供給装置に関する。このようなドーパント組成物供給装置は、たとえば、ドーパント組成物をイオン源に適切に流すための適切な装置および制御構成要素を含む好適な流動回路によって、イオン源に連結するよう配置することができる。
【００９７】
これより図面を参照すると、図１は、本開示の一態様におけるイオン注入プロセスシステムの概略図である。
【００９８】
イオン注入プロセスシステム３００は、図示されるイオン注入室３０１中の基板３２８のイオン注入ドーピングのために供給されるドーパントガスを保持する容積を有する保管および分配容器３０２を含む。保管および分配容器は、ガスを保管するためにドーパントガスを物理的に吸着させる収着媒体を有する種類のものであってよく、容器から排出するための分配条件下で、収着媒体からガスは脱着される。収着媒体は固相炭素吸着材料であってよい。このような種類の収着剤型容器は、ATMI, Inc.（Danbury, Connecticut, USA）よりSDSおよびSAGEの商標で市販されている。あるいは、容器は、容器の内部容積中に１つ以上の圧力調整器を有する内圧制御型であってもよい。このような圧力制御容器は、ATMI, Inc.（Danbury, Connecticut, USA）よりVACの商標で市販されている。さらに別のものとして、容器は、たとえば容器および／またはその内容物を加熱することによって揮発して、揮発または昇華生成物としてドーパントガスを発生する固体の形態のドーパント源材料を収容することができる。このような種類の固体供給容器は、ATMI, Inc.（Danbury, Connecticut, USA）よりProEvapの商標で市販されている。
【００９９】
図１中、保管および分配容器３０２は、吸着状態、遊離の気体状態、または液化ガス状態のドーパントガスを保持する内部容積を取り囲む円筒形容器壁３０４を含む。
【０１００】
保管および分配容器３０２は、分配ライン３７２を介して混合室３６０（任意選択である）とガス流連通して連結されたバルブヘッド３０８を含み、混合室３６０は排出ライン３１２に接続される。圧力センサー３１０は、ライン３１２中に質量流量調整器３１４とともに配置することができ；他の任意選択の監視および検出構成要素をラインに連結することができ、作動装置、フィードバック、およびコンピューター制御システム、サイクルタイマーなどの制御手段を接続することができる。
【０１０１】
混合室３６０が使用される場合はこれも、ガス供給ライン３７０と流体連通して接続することができ、ガス供給ライン３７０には補給ガス供給容器３６２および３６４が連結され、これらのそれぞれは互いに同じまたは異なる種類のものであってよく、前述の容器３０２と同じまたは異なる種類のものであってよい。容器３６２はたとえば希釈ガスを含有することができ、容器３６４はたとえば共通種ガスを含有することができ、ドーパントガスと希釈ガスおよび／または共通種ガスとの組み合わせを含有するドーパントガス混合物を調製できるように配置することができる。
【０１０２】
補給容器３６２は、バルブヘッド３８０が固定される主容器部分を有して形成され、このバルブヘッド３８０は補給容器供給ライン３６６と連結される。類似の方法で、補給容器３６４はバルブヘッド３８２が固定される主容器部分を有して形成される。バルブヘッド３８２は、補給容器供給３６８に連結される。このような配置による供給ライン３６６および３６８は、希釈ガスおよび／または共通種ガスを混合室３６０まで送達することで、注入装置のイオン源に通すための、希釈ガスおよび／または共通種ガスを含有するドーパントガス混合物が得られる。このような目的のため、補給容器供給ライン３６６および３６８、ならびに分配ライン３７２には、容器から分配される材料の流れまたはその他の性質を手動または自動で制御するための好適な弁、制御装置、および／またはセンサーを取り付けることができ、およびこのような弁、制御装置、および／またはセンサーは、あらゆる好適な方法で対応する供給／分配ラインに連結または接続することができる。
【０１０３】
次に、このような弁は、中央処理装置（ＣＰＵ）に操作可能に接続された弁作動装置に連結することができる。ＣＰＵは、前述の制御装置および／またはセンサーと通信する関係で連結して、互いに対して各容器から送達される流体の速度、条件、および量を制御するためにプログラム可能に配置することができ、それによって混合室３６０からライン３１２中に流れるドーパントガス混合物が、イオン注入作業を行うために望ましい組成、温度、圧力、および流量を有する。
【０１０４】
図示されるシステム３００において、イオン注入室３０１は、ライン３１２から分配されたドーパントガス混合物を受け取るイオン源３１６を含み、イオンビーム３０５を発生する。イオンビーム３０５は質量分析装置３２２を通過し、そこで必要なイオンが選択され、選択されないイオンは拒絶される。
【０１０５】
選択されたイオンは、加速電極アレイ３２４を通過し、次に偏向電極３２６を通過する。得られた集中イオンビームは、スピンドル３３２上に搭載された回転可能なホルダー３３０上に配置された基板要素３２８上に衝突する。希望通りのドープ構造を形成するために基板をドーピングするために、ドーパントイオンのイオンビームが使用される。
【０１０６】
イオン注入室３０１のそれぞれの部分は、それぞれポンプ３２０、３４２、および３４６によってライン３１８、３４０、および３４４から排気される。
【０１０７】
図２は、本開示の別の一態様によるイオン注入プロセスシステムの概略図である。図２のシステムは、図１と同じ構成要素および特徴に関しては対応して番号が付けられているが、図２のシステムは、流動回路配列においてそれぞれドーパントガス容器および補給ガス容器が使用され、容器３０４、３６２、および３６４のそれぞれは、それぞれ別々の質量流量調整器３１４、４００、および４０２をその供給ライン中に有する。この配列によって、それぞれの容器からのガスの流れは、関連の供給ライン中の専用の質量流量調整器によって調節されて、運転中のそれぞれのガスで選択された流量または流量比が実現される。それぞれの質量流量調整器は、中央処理装置（ＣＰＵ）と操作可能に接続され、それによってそれぞれの質量流量調整器は、システムの最適な運転を実現するために必要または望ましくなるように、運転中に調節することができる。
【０１０８】
本開示のさらなる一態様においては、ドーパントガスは、第１の場合では、１種類以上の補給ガス、すなわち、希釈ガスおよび／または共通種ガスを含有する混合物で供給することができ、ドーパントガスおよび補給ガスの混合物は、１つの供給容器中に収容され、それよりガス混合物を、イオン注入システムのイオン源に分配し流すことができる。たとえば、図１のシステム中、容器３０２は、ドーパントガスおよび補給ガス混合物が収容される１つのガス供給容器（補給容器３６２および３６４は存在しない）で構成することができる。
【０１０９】
このような方法は、水素、不活性ガス、または他の希釈ガスを、１つの供給容器から供給できる共充填（co-packaged）混合物として含む混合物中のドーパントガスとしてゲルマンを提供するために利用できる。これは高圧の１００％ゲルマンよりも安定な充填技術であり、ゲルマンを四フッ化ゲルマニウムの代替として使用することができ、四フッ化ゲルマニウムは、一部のイオン注入用途では、供給源の寿命およびターボポンプ寿命に関して問題が生じることがあるが、これらはゲルマンの使用によって回避される。
【０１１０】
１つの供給容器中に供給される場合に、本開示の広い実施において有利に使用することができるゲルマンガス混合物の説明的な一例として、ゲルマン含有ガス組成物は、組成物の全体積を基準として５〜３５体積％のゲルマン、または他の好適な濃度のゲルマンを含むことができ、残部は水素、アルゴン、窒素、およびヘリウムの１つ以上であり、ゲルマンは、天然存在度のゲルマン、あるいは７０Ｇｅまたは７２Ｇｅまたはその他のゲルマニウム同位体が同位体濃縮されたゲルマンのいずれかであるか、あるいはゲルマンを含有するドーパントガス混合物が、任意選択により少なくとも１つのＧｅ同位体種が別の方法で同位体濃縮されている。
【０１１１】
別の一態様においては、本開示は、四フッ化ゲルマニウムがドーパントガスとして使用されるイオン注入システム中の供給源の寿命を増加させるための、四フッ化ゲルマニウムとの共流動（co-flow）ガスとしてのアンモニアの使用であって、四フッ化ゲルマニウムが任意選択により少なくとも１つのＧｅ同位体種で同位体濃縮されていてよい、使用に関する。ゲルマニウムを注入する場合に四フッ化ゲルマニウムとの混合物中の補給ガスとしてアンモニアを使用することによって、アンモニア（ＮＨ３）を構成する窒素および水素が四フッ化ゲルマニウムからのフッ素を効果的に捕捉する。このようなフッ素の捕捉の結果、ＧｅＦ４／ＮＨ３混合物は、イオン源内のハロゲンサイクルを少なくとも部分的に防止し、このハロゲンサイクルが生じると、アークスリット上で成長するタングステンウィスカー、および／または、陰極および／または対陰極上に堆積するタングステンのために供給源の寿命が不十分となる。
【０１１２】
ＧｅＦ４との共流動ガスとしてのこのようなアンモニアの使用は、種々の配置のいずれにおいても実施することができる。一実施形態においては、アンモニアおよび四フッ化ゲルマニウムで個別のガス供給容器が使用され、それぞれのガス供給容器空のガスがイオン源まで共に流される。共流動ガスは、質量流量調整器に通す前に混合したり、質量流量調整器とイオン源との間で混合したり、イオン源内で混合したりすることができる。
【０１１３】
あるいは、あらゆる好適な相対比でアンモニアと四フッ化ゲルマニウムとの混合物を収容する１つの供給容器を提供することができる。
【０１１４】
さらに別の代案として、別個の供給容器中の補給ガスとしてキセノンを提供することができる。供給容器から分配した後、キセノンをアンモニアおよび／または四フッ化ゲルマニウムと混合することができる。キセノンは、アンモニアおよび／または四フッ化ゲルマニウムと混合されたキセノンを収容するガス容器中の補給ガスとして提供することもできる。イオン源に導入されるガス中にキセノンが存在すると、陰極上でのキセノンのスパッタリング効果により、そのような陰極上に移籍する過剰のタングステンが除去されることによって、供給源の寿命が改善される。
【０１１５】
さらに別の一態様における本開示は、改善されたイオン注入方法であって、たとえばゲルマンまたは四フッ化ゲルマニウムなどの１つ以上の同位体濃縮されたドーパント材料を、イオン化室に流してイオンドーパント種を発生させる工程と、イオンドーパント種を抽出する工程と、あらかじめ決定されたイオンドーパント種を選択する工程と、選択された／所望のイオンドーパント種をマイクロエレクトロニクス基板または半導体基板中に注入する工程とを含む、から本質的になる、またはからなる、イオン注入方法に関する。
【０１１６】
種々の実施形態においては、有益な／所望の同位体を、天然存在濃度に対して、そのような同位体の天然存在度濃度レベルよりも、５、１０、１５、２０、２５、３０、３５、４０、４５、５０、５５、６０、またはそれを超えるパーセント値の量だけ増加させることができ、あるいは、含まれる特定の同位体種の天然存在量に依存して、有益な／所望の同位体を天然存在度濃度レベルから、１０、２０、３０、４０、５０、６０、７０、８０、９０、またはそれを超えるパーセント値などのより高い濃度レベルまで濃縮することができる。所望のゲルマニウム同位体の濃縮は、そのような同位体の存在度または濃度を増加させるために行われ、それに対応してイオンビーム中の同位体の量が増加する。次にこれによって、同じ／所望のゲルマニウム同位体をより低い濃度／少ない量で含有するゲルマニウム源を使用するシステムおよび／または方法と比較して、処理能力の対応した利点が得られる。
【０１１７】
好ましい一実施形態においては、≧５２％の原子質量７２のゲルマニウム同位体を含有する四フッ化ゲルマニウムガス、＞２７．３％の原子質量７２のゲルマニウム同位体を含有するゲルマンガス、または両方のガスの混合物が、ドーパント材料として使用される。別の好ましい一実施形態においては、＞２１．２％の原子質量７０のゲルマニウム同位体を含有する四フッ化ゲルマニウムガス、＞２１．２％の原子質量７０のゲルマニウム同位体を含有するゲルマンガス、または両方のガスの混合物が、ドーパント材料として使用される。
【０１１８】
ゲルマニウム含有ドーパントガスと、任意選択により補給ガスとを含むドーパントガス組成物であって、補給ガスが希釈ガスと共通種ガスとの少なくとも１つを含み、ドーパントガス組成物が、少なくとも１つのＧｅ同位体種で同位体濃縮されたドーパントガス組成物において、組成物は、ゲルマンと四フッ化ゲルマニウムとの少なくとも１つを含むことができ、このような成分のいずれかまたは両方は、たとえば、質量数７０、７２、７３、７４、または７６のゲルマニウム、あるいは質量数７０、７２、または７４のゲルマニウムが同位体濃縮されている。このような組成物において、四フッ化ゲルマニウムが存在し、質量数７２のゲルマニウムが同位体濃縮されている場合、同位体濃縮レベルは５１．６％を超えることができる。ドーパントガス組成物は、あらゆる好適な性質の補給ガスを含むことができる。
【０１１９】
ゲルマニウム含有成分と、アルゴン、ヘリウム、水素、窒素、アンモニア、およびキセノンとの１つ以上とを含み、ゲルマニウム含有成分が任意選択により同位体濃縮されている、ドーパントガス組成物が意図される。特定の実施形態においてゲルマニウム含有成分は、ゲルマンおよび／または四フッ化ゲルマニウムを含むことができる。特定の実施形態におけるドーパントガス組成物は、アンモニアを含むことができる。別の実施形態においては、組成物は、たとえば四フッ化ゲルマニウムおよびアンモニアからなることができ、四フッ化ゲルマニウムは同位体が濃縮されている。あるいは、組成物は、同位体濃縮された四フッ化ゲルマニウムと、アンモニアおよびキセノンの少なくとも１つとを含むことができる。
【０１２０】
本開示のさらなる一態様は、ドーパント材料の逐次流動であって、たとえばイオン源の運転中にあらかじめ決定された陰極バイアス電力を維持することによって、イオン源またはその構成要素の運転寿命を延長するために、陰極バイアス電力がイオン源の運転中に監視され、監視した陰極バイアス電力が、イオン源に送達されるそれぞれのドーパント化合物間で制御／選択／交替するためのフィードバック制御プロセス中で使用される、ドーパント材料の逐次流動に関する。このような方法は、イオン源の運転中にあらかじめ決定された陰極バイアス電力を維持または実現のために必要となる、イオン源の陰極の修復または修正、すなわち陰極の再生またはエッチングを行うために使用することができる。
【０１２１】
イオン源は、このような監視および制御方法において好適なあらゆる種類のものであってよく、たとえば間接加熱陰極（ＩＨＣ）イオン源であってよい。このような方法の陰極バイアス電力は、イオン源／陰極の運転寿命を延長するための、複数の異なるドーパント化合物の逐次流動を制御するフィードバック機構として有利に使用される。
【０１２２】
複数の異なるドーパント化合物は、同じドーパント種のドーパント化合物であり、たとえば、ドーパント種がゲルマニウムの場合のドーパント化合物としての四フッ化ゲルマニウムおよびゲルマンであってよく、これらが好ましい。このような異なるドーパント源化合物は、本明細書において様々に記載されるような同位体濃縮された少なくとも１つの化合物を含むことができる。
【０１２３】
イオン源の運転効率を維持するための、イオン源のアークチャンバー中の陰極を含むイオン注入システムのこの運転方法は、一実施形態において、陰極を逐次供給されるドーパント組成物と接触させながら、陰極バイアス電力を測定する工程と、イオン源、陰極、および／またはイオン源の１つ以上の他の構成要素の運転寿命を延長するために、測定した陰極バイアス電力に応じて、前記逐次供給されたドーパント組成物の少なくとも１つを調節する工程とを含む。
【０１２４】
逐次供給されるドーパント組成物に関する用語「調節する」は、測定した陰極バイアス電力に応じて、逐次供給されるドーパント組成物の少なくとも１つに関して、順序、時間、プロセス条件、またはドーパント組成物の選択を制御する、すなわち選択的に変化させることを意味する。したがって、それぞれのドーパント組成物の供給時間は、設定点の陰極バイアス電力値を維持するために互いに関して変動させることができるし、あるドーパント組成物を別のドーパント組成物よりも高電圧で供給することができるし、フィードバック監視および制御システムは、それぞれのドーパント組成物の間で他の方法で制御／選択／交替するように配置することができる。
【０１２５】
別の一実施形態においては、本発明の方法は、１つ以上のドーパント組成物に関して、洗浄剤または析出剤をイオン源に同時または逐次流すために使用することができ、陰極のエッチングを行って陰極から堆積物が除去するために、陰極バイアス電力またはイオン源の他の電力利用の変量が使用され、たとえば監視した電力使用が、初期、またはその他のあらかじめ決定された、または設定点の値またはレベルを超えて増加する場合に、イオン源に洗浄剤を流しエッチングすることによって使用され、および／または、監視した電力使用が、初期、またはその他のあらかじめ決定された、または設定点の値またはレベルより低くなった場合に、イオン源に積取材を流すことによって陰極材料の再生を行うために、陰極バイアス電力またはイオン源の他の電力利用の変量が使用される。
【０１２６】
したがって、本開示の組成物、プロセス、方法、装置、およびシステムは、イオン注入システム中のイオン源の性能および寿命の対応する改善を得るために、多種多様な方法で実施および適用が可能であることが理解されよう。
【０１２７】
特定の態様、特徴、および説明的実施形態を参照しながら本開示を本明細書において説明してきたが、本開示の有用性はそのように限定されるものではなく、本明細書における説明に基づいて本発明の分野の当業者によって提案されるような多数の他の変形、修正、および別の実施形態まで拡張され、それらが含まれることが理解されよう。これに対応して、以下に特許請求されるような本発明は、このようなすべての変形、修正、および別の実施形態が本発明の意図および範囲内に含まれると広く解釈され説明されることを意図している。
【図１】
2013521596.tif 000004
【図２】
2013521596.tif 000005
【手続補正書】
【提出日】平成24年10月17日(2012.10.17)
【手続補正１】
【補正対象書類名】特許請求の範囲
【補正対象項目名】全文
【補正方法】変更
【補正の内容】
【特許請求の範囲】
【請求項１】
イオン源にドーパント組成物を流す工程と、
前記イオン源において前記ドーパント組成物からイオンドーパント種を発生する工程と、
前記イオンドーパント種を基板中に注入する工程と、
を含むイオン注入方法であって、前記ドーパント組成物が、以下のドーパント組成物（ｉ）及び（ｉｉ）：
（ｉ）質量数７０、７２、７３、７４、または７６の少なくとも１つのゲルマニウム同位体の天然存在量を超えるまで同位体濃縮された１種以上のゲルマニウム化合物を含むドーパント組成物であって、前記少なくとも１つのゲルマニウム同位体の同位体濃縮レベルが、質量数７０のゲルマニウム同位体の場合で２１．２％を超え、質量数７２のゲルマニウム同位体の場合で２７．３％を超え、質量数７３のゲルマニウム同位体の場合で７．９％を超え、質量数７４のゲルマニウム同位体の場合で３７．１％を超え、質量数７６のゲルマニウム同位体の場合で７．４％を超える、ドーパント組成物；
（ｉｉ）ドーパントガスおよび補給ガスを含むドーパント組成物であって、前記補給ガスが希釈ガスおよび共通種ガスの少なくとも１つを含み、かつ、前記ドーパントガスと、存在する場合には共通種ガスとの少なくとも１つが同位体濃縮されている、ドーパント組成物；
からなる群から選択され、但し、ドーパント組成物（ｉ）のドーパント組成物またはドーパント組成物（ｉｉ）の同位体濃縮されたドーパントガスまたは共通種ガスが、質量数７２のゲルマニウム同位体が同位体濃縮された四フッ化ゲルマニウムからなる場合、前記同位体濃縮レベルが、質量数７２のゲルマニウム同位体の場合で５１．６％を超える、イオン注入方法。
【請求項２】
前記ドーパント組成物が、ドーパント組成物（ｉ）からなる群から選択される、請求項１に記載の方法。
【請求項３】
前記同位体濃縮された１種以上のゲルマニウム化合物が、ゲルマンを含む、請求項２に記載の方法。
【請求項４】
前記同位体濃縮された１種以上のゲルマニウム化合物が、四フッ化ゲルマニウムを含む、請求項２に記載の方法。
【請求項５】
前記同位体濃縮された１種以上のゲルマニウム化合物が、ゲルマンおよび四フッ化ゲルマニウムを含む、請求項２に記載の方法。
【請求項６】
前記ドーパント組成物が、ドーパント組成物（ｉｉ）からなる群から選択される、請求項１に記載の方法。
【請求項７】
前記ドーパント組成物が、質量数７０、７２、７３、７４、または７６の少なくとも１つのゲルマニウム同位体の天然存在量を超えるまで同位体濃縮された１種以上のゲルマニウム化合物を含む、請求項６に記載の方法。
【請求項８】
前記ドーパント組成物が、同位体濃縮されたゲルマンを含む、請求項７に記載の方法。
【請求項９】
前記ドーパント組成物が、同位体濃縮された四フッ化ゲルマニウムを含む、請求項７に記載の方法。
【請求項１０】
前記ドーパント組成物が、同位体濃縮されたゲルマンおよび同位体濃縮された四フッ化ゲルマニウムを含む、請求項７に記載の方法。
【請求項１１】
前記補給ガスが、アルゴン、水素、窒素、ヘリウム、アンモニア、フッ素、およびキセノンからなる群から選択される１種以上の希釈ガスを含む、請求項６に記載の方法。
【請求項１２】
前記補給ガスが、四フッ化ゲルマニウム、ゲルマン、三フッ化ホウ素、ジボラン、四フッ化ケイ素、およびシランからなる群から選択される１種以上の共通種ガスを含む、請求項６に記載の方法。
【請求項１３】
前記ドーパントガスが、四フッ化ゲルマニウム、ゲルマン、三フッ化ホウ素、ジボラン、四フッ化ケイ素、およびシランからなる群から選択される、請求項６に記載の方法。
【請求項１４】
前記ドーパント組成物が、
（ｉ）キセノン、水素、および同位体濃縮された四フッ化ゲルマニウム；
（ｉｉ）ゲルマンおよび同位体濃縮された四フッ化ゲルマニウム；
（ｉｉｉ）同位体濃縮された四フッ化ゲルマニウムおよび同位体濃縮されたゲルマン；
（ｉｖ）キセノン、水素、および同位体濃縮された三フッ化ホウ素；
（ｖ）ジボランおよび同位体濃縮された三フッ化ホウ素；ならびに
（ｖｉ）同位体濃縮された三フッ化ホウ素および同位体濃縮されたジボラン
からなる群から選択されるドーパントガス配合物を含む、請求項６に記載の方法。
【請求項１５】
ドーパントガスと補給ガスとを含むドーパント組成物であって、前記補給ガスが、希釈ガスと共通種ガスとの少なくとも１つを含み、かつ、前記ドーパントガスと、存在する場合には共通種ガスとの少なくとも１つが、同位体濃縮され、但し、前記ドーパント組成物の同位体濃縮されたドーパントガスまたは共通種ガスが、質量数７２のゲルマニウム同位体が同位体濃縮された四フッ化ゲルマニウムからなる場合、前記同位体濃縮レベルが、質量数７２のゲルマニウム同位体の場合で５１．６％を超える、ドーパント組成物。
【請求項１６】
質量数７０、７２、７３、７４、または７６の少なくとも１つのゲルマニウム同位体の天然存在量を超えるまで同位体濃縮された１種以上のゲルマニウム化合物を含む、請求項１５に記載の組成物。
【請求項１７】
同位体濃縮されたゲルマンおよび四フッ化ゲルマニウムの少なくとも１つを含む、請求項１６に記載の組成物。
【請求項１８】
前記ドーパントガスが、四フッ化ゲルマニウム、ゲルマン、三フッ化ホウ素、ジボラン、四フッ化ケイ素、およびシランからなる群から選択される、請求項１５に記載の組成物。
【請求項１９】
前記補給ガスが、アルゴン、水素、窒素、ヘリウム、アンモニア、フッ素、キセノン、四フッ化ゲルマニウム、ゲルマン、三フッ化ホウ素、ジボラン、四フッ化ケイ素、およびシランからなる群から選択される少なくとも1種のガスを含む、請求項１５に記載の組成物。
【請求項２０】
前記ドーパント組成物が、
（ｉ）キセノン、水素、および同位体濃縮された四フッ化ゲルマニウム；
（ｉｉ）ゲルマンおよび同位体濃縮された四フッ化ゲルマニウム；
（ｉｉｉ）同位体濃縮された四フッ化ゲルマニウムおよび同位体濃縮されたゲルマン；
（ｉｖ）キセノン、水素、および同位体濃縮された三フッ化ホウ素；
（ｖ）ジボランおよび同位体濃縮された三フッ化ホウ素；ならびに
（ｖｉ）同位体濃縮された三フッ化ホウ素および同位体濃縮されたジボラン
からなる群から選択される組成物を含む、請求項１５に記載の組成物。
【国際調査報告】
2013521596.tif 000006
2013521596.tif 000007
2013521596.tif 000008